(57)【要約】  本発明は、イソシアネート基を含有する組成物のための潜在性硬化剤として用いられる場合に有利な特性を有する式（Ｉ）の化合物、及び、式（Ｉ）の化合物を含有する組成物に関する。式（Ｉ）の化合物は無臭で、室温で液体であると共に比較的低い粘度を有し、イソシアネートを一緒に伴う貯蔵において安定である。貯蔵において良好な安定性を有し、水分の存在下で硬化された場合においても気泡を形成せず、並びに、厄介な臭気の排出を引き起こさず、また、良好な機械特性、良好な熱安定性、驚くべきことに非粘着性の表面を有すると共に、可塑剤移行に対する傾向がほとんどない硬化された弾性物質をもたらす、無臭の単成分ポリウレタン組成物が実現される。【特許請求の範囲】
【請求項１】
式（Ｉ）
【化１】
2020524203.tif 000039
（式中、
ｎは、１、２又は３であり、
Ｚは、アルキル又はアルコキシ基で置換され、且つ、合計で１２〜２６個の炭素原子を有するアリール残基であり、
Ａは、１５〜１００００ｇ／ｍｏｌの範囲内の分子量を有するｎ価有機残基であり、
Ｘは、Ｏ若しくはＳ又はＮＲ０（ここで、Ｒ０は１〜１８個の炭素原子を有する一価有機残基である）であり、及び
Ｙは、置換されていてもよい１，２−エチレン又は１，３−プロピレン残基であり、
ここで、Ａ及びＹは、ｎ＝１である場合、４〜１０個の炭素原子を有する三価残基に結合していてもよい）
の化合物。
【請求項２】
Ａが、酸素又は窒素又はケイ素原子を有していてもよく、及び、１５〜６，０００ｇ／ｍｏｌの範囲内の分子量を有していてもよい、ｎ価の脂肪族、脂環式又はアリール脂肪族ヒドロカルビル残基であることを特徴とする、請求項１に記載の化合物。
【請求項３】
Ｚが、式（ＩＩ）
【化２】
2020524203.tif 000040
（式中、Ｒが、６〜２０個の炭素原子を有するアルキル又はアルコキシ残基である）
の残基であることを特徴とする、請求項１又は２に記載の化合物。
【請求項４】
Ｒが分岐型残基であることを特徴とする、請求項３に記載の化合物。
【請求項５】
Ｒが、主に分岐の４−デシル、４−ウンデシル、４−ドデシル、４−トリデシル及び４−テトラデシル残基から選択される、請求項３に記載の化合物の混合物。
【請求項６】
ｎが１であり、Ｙが１，２−エチレンであり、ＸがＯであり、及び、ＡがＡ１（ここで、Ａ１は、水酸基を有し、及び、１〜８個の炭素原子を有するアルキル、シクロアルキル又はアラルキル残基である）であり、それ故、式（Ｉａ）
【化３】
2020524203.tif 000041
を有することを特徴とする、請求項１〜５のいずれか一項に記載の化合物。
【請求項７】
ｎが１であり、ＸがＯであり、及び、ＡがＡ２（ここで、Ａ２は、シラン基を有し、及び、１〜６個の炭素原子を有するアルキル残基である）であり、それ故、式（Ｉｂ）
【化４】
2020524203.tif 000042
を有することを特徴とする、請求項１〜５のいずれか一項に記載の化合物。
【請求項８】
ｎが１であり、ＸがＯであり、及び、ＡがＺ−ＣＨ＝Ｎ−Ａ３−−−（ここで、Ａ３は、１〜８個の炭素原子を有するアルキレン、シクロアルキレン又はアリールアルキレン残基である）であり、それ故、式（Ｉｃ）
【化５】
2020524203.tif 000043
を有することを特徴とする、請求項１〜５のいずれか一項に記載の化合物。
【請求項９】
ｎが２であり、及び、ＡがＡ４（ここで、Ａ４は、１つ以上のエーテル、エステル、カーボネート又はウレタン基を有していてもよく、及び、２〜５０個の炭素原子を有するアルキレン又はシクロアルキレン又はアリールアルキレン残基である）であり、それ故、式（Ｉｄ）
【化６】
2020524203.tif 000044
を有することを特徴とする、請求項１〜５のいずれか一項に記載の化合物。
【請求項１０】
ｎが１であり、ＸがＯであり、ＡがＡ５であり、及び、Ｙが、式
【化７】
2020524203.tif 000045
の残基であり、ここで、Ａ５は、１つ以上のエーテル基を有していてもよく、及び、１〜３５個の炭素原子を有するアルキル、シクロアルキル又はアラルキル残基であってもよく、並びに、Ｅは、１つ以上のエーテル、エステル又はグリシドキシ基を有していてもよく、及び、６〜２０個の炭素原子を有する二価ヒドロカルビル残基であってもよく、それ故、式（Ｉｅ）
【化８】
2020524203.tif 000046
を有することを特徴とする、請求項１〜５のいずれか一項に記載の化合物。
【請求項１１】
イソシアネート基を含有する組成物のための潜在性硬化剤としての、請求項１〜１０のいずれか一項に記載の化合物の少なくとも１種の使用。
【請求項１２】
−請求項１〜１０のいずれか一項に記載の化合物の少なくとも１種、並びに
−少なくとも１つのポリイソシアネート及び／又はイソシアネート基を含有する少なくとも１種のポリウレタンポリマー
を含む組成物。
【請求項１３】
接着剤又はシーラント又はコーティングであることを特徴とする、請求項１４に記載の組成物。
【請求項１４】
窒素原子及び酸素原子が、２又は３個の炭素原子によって互いに離間されているアミノアルコールのためのブロッキング剤としての、式（ＩＶ）
【化９】
2020524203.tif 000047
（式中、Ｚは、アルキル又はアルコキシ基で置換され、且つ、合計で１２〜２６個の炭素原子を有するアリール残基である）
の少なくとも１種のアルデヒドの使用。
【請求項１５】
用いられる前記式（ＩＶ）のアルデヒドが、４−デシルベンズアルデヒド、４−ウンデシルベンズアルデヒド、４−ドデシルベンズアルデヒド、４−トリデシルベンズアルデヒド及び４−テトラデシルベンズアルデヒドであって、そのアルキル残基が主に分岐型であるものを含む混合物である、ことを特徴とする、請求項１４に記載の使用。
【発明の詳細な説明】
【技術分野】
【０００１】
本発明は、潜在性硬化剤、及び、これらを含む硬化性ポリウレタン組成物に関し、並びに、接着剤、シーラント及びコーティングにも関する。
【背景技術】
【０００２】
イソシアネート基と、水酸基及び／又は水分若しくは水との反応によって架橋する硬化性ポリウレタン組成物が、多くの工業用途において、例えば建設業及び製造業において接着剤、シーラント又はコーティングとして使用されている。この種の組成物が高湿度及び／又は高温で使用される場合、その硬化は、多くの場合、十分に迅速に消失又は消散されない放出される二酸化炭素ガスが原因となって破壊的な気泡を生じさせる。気泡形成を回避するために、水分との接触でアミノ基を放出し、且つ、二酸化炭素を形成することなくイソシアネート基と迅速に架橋する、潜在性硬化剤と呼ばれる、化学的にブロックされたアミンを組成物に添加することが可能である。使用される潜在性硬化剤は通常、アルジミン、ケチミン又はオキサゾリジン基を有する化合物である。しかしながら、公知の潜在性硬化剤は不利益をもたらす。例えば、それらは、早期の架橋反応を開始させ、従って組成物の貯蔵安定性を低下させ、及び／又は、余りにも短い風乾時間、従って余りにも短い作業枠をもたらすような程度にその硬化を加速し得る。しかも、公知の潜在性硬化剤の多くは、硬化時、潜在性硬化剤中においてブロッキング剤として機能し、加水分解によって放出される、きわめて揮発性で臭気が強いアルデヒド又はケトンによって引き起こされる厄介な臭気の侵入をもたらす。
【０００３】
オキサゾリジン基を有する潜在性硬化剤はアルジミン又はケチミン基を有するものとは異なり、加水分解によって、アミノ基だけではなく、同様にイソシアネート反応性である水酸基を追加でもたらす。そのため、これらは使用が特に経済的であり、硬化時に放出されるブロッキング剤の量がより少量となり、及び、架橋密度が高まり、これは特にコーティングに有利である。しかしながら、これらはまた欠点も有するものであり、使用が大きく限定されている。最も商業的に周知であるオキサゾリジン硬化剤であるＩｎｃｏｚｏｌ  ４は、室温又は室温より少し低い温度で固体であり、従って、溶融させるか、又は、溶剤中に溶解させる必要がある。しかも、多数のイソシアネートについて非常に限定的な貯蔵性しか有さず、また、硬化に際して非常に揮発性で臭気性のイソブチルアルデヒドを放出する。
【０００４】
米国特許第５，１８９，１７６号明細書には、２−エチルヘキサナール系の対応するオキサゾリジン硬化剤が記載されている。これらは室温で液体であるが、同様にイソシアネートについて非常に限定的な貯蔵性しか有さず、また、非常に強い臭気の侵入をもたらす。しかも、２−エチルヘキサナールは有毒である。
【０００５】
例えば日本特許第０８−０３４７７６号公報又は日本特許第２００２−１９４０４８号公報により、芳香族アルデヒドから誘導されたオキサゾリジン硬化剤も公知である。これらは室温で固体であり、強い臭気の侵入をもたらし、いくつかの場合においては変色をもたらす。
【０００６】
国際公開第２００４／０１３０８８号パンフレットには、無臭の第三級脂肪族長鎖及びエステル含有アルデヒドによりブロックされた無臭アルジミン硬化剤が開示されている。これらのアルデヒド系のオキサゾリジン硬化剤は、国際公開第２０１０／０６８７３６号パンフレットにおいて、ホットメルト接着剤における使用が提案されている。これらはすべてのイソシアネートについて貯蔵−安定性であり、いかなる臭気の侵入も引き起こさないが、非常に遅い速度でしか加水分解されず、従って、硬化に際して不完全にしか組み込まれず、これにより、気泡形成が生じ、及び、機械的に脆弱なポリマーがもたらされてしまう。しかも、硬化したポリウレタンとの親和性が不十分であることにより放出される長鎖アルデヒドは、にじみ、基材の変色又は基材における応力亀裂によって明白である可能性がある可塑剤移行の傾向を有する。この書面では同様に、ユリアルデヒドから誘導されたオキサゾリジンが開示されている。しかしながら、これらの芳香脂肪族オキサゾリジンは、イソシアネートを一緒に伴う貯蔵安定性がきわめて限定的でしかなく、潜在的にアレルゲンでもあるユリアルデヒドが放出される結果、強く及び長期におよぶ臭気の侵入が引き起こされる。
【発明の概要】
【課題を解決するための手段】
【０００７】
従って、本発明は、ポリウレタンの潜在性硬化剤として好適であると共に、従来技術における欠点が克服されたオキサゾリジンを提供することを目的とする。
【０００８】
驚くべきことに、本目的は、請求項１に記載されている式（Ｉ）の化合物によって達成されることが見出された。式（Ｉ）の化合物は、少なくとも１つの任意選択により置換されるオキサゾリジノ基、又は、５員ではなく６員環構造を有するか、若しくは、環中の酸素の代わりに硫黄若しくは第三級アミンを有する構造的に関連する基を含有する。
【０００９】
式（Ｉ）の化合物は、典型的な使用に係る温度範囲にわたって液体であり、数ヶ月〜１年又はそれを超える長期の貯蔵期間にわたって結晶化せず、及び、同時に驚くべきことに粘度が低く、すべての種類のイソシアネートを伴って貯蔵可能であり、並びに、加水分解に際して、無臭、非揮発性であり、且つ、無色のブロッキング剤を放出するオキサゾリジン硬化剤を提供する。これらは、それ故、容易に取り扱いが可能であり、並びに、屋内においても、及び、淡色の製品においても制限なく用いられることが可能である。
【００１０】
イソシアネート基を含有する組成物、及び、このようなオキサゾリジン硬化剤を含む組成物は、きわめて反応性である芳香族イソシアネートを伴っていても良好な貯蔵安定性が注目に値するものであり、並びに、十分な風乾時間を確保しつつも完全に、且つ、気泡形成を伴うことなく水分と急速に硬化して、高品質のポリウレタンポリマーをもたらすものである。ここで、放出されるアルデヒドは臭気の侵入をまったく引き起こさず、これは、このようなポリウレタン組成物は、屋内での使用及び大面積用途のための使用にも好適であることを意味する。硬化は、高い機械的強度及び伸長性、適度な弾性率、並びに、良好な熱安定性を有する高品質のポリマーをもたらす。
【００１１】
驚くべきことに、硬化したポリマーは、ポリウレタンマトリックス中に化学的に組み込まれることがなく、且つ、硬化の最中に放出される式（ＩＶ）のアルデヒドにもかかわらず、高い可塑剤移行が原因である粘着性の表面又は基材の損傷に対するいかなる傾向もまったく示さない。これは特に意外である。なぜなら、このアルデヒドは比較的高い分子量を有すると共に相応して比較的高い重量割合でポリマー中に存在し、且つ、長鎖を有するために置換基としてきわめて疎水性の残基であり、これは、どちらかというと、水素結合を有するポリウレタンの親水性ポリマー骨格に対する低い親和性、それ故、可塑剤移行に対する強い傾向を示唆するためである。
【００１２】
本発明のさらなる態様は、さらなる独立請求項の主題である。本発明の特に好ましい実施形態は、従属請求項の主題である。
【発明を実施するための形態】
【００１３】
本発明は、式（Ｉ）
【化１】
2020524203.tif 000002
（式中、
ｎは、１、２又は３であり、
Ｚは、アルキル又はアルコキシ基で置換され、且つ、合計で１２〜２６個の炭素原子を有するアリール残基であり、
Ａは、１５〜１００００ｇ／ｍｏｌの範囲内の分子量を有するｎ価有機残基であり、
Ｘは、Ｏ若しくはＳ又はＮＲ０（ここで、Ｒ０は１〜１８個の炭素原子を有する一価有機残基である）であり、並びに
Ｙは、任意選択により置換されている１，２−エチレン又は１，３−プロピレン残基であり、
ここで、Ａ及びＹは、ｎ＝１である場合、４〜１０個の炭素原子を有する三価残基に結合していてもよい）
の化合物を提供する。
【００１４】
「シラン基」とは、有機残基に結合すると共に、ケイ素原子上に１〜３個、特に２又は３個のアルコキシ残基を有するシリル基を指す。
【００１５】
「分子量」とは、分子又は分子残基のモル質量（ｇ／ｍｏｌ）を指す。「平均分子量」とは、オリゴマー又はポリマー分子又は分子残基の多分散混合物の数平均分子量（Ｍｎ）を指す。典型的には、標準としてのポリスチレンに対するゲルパーミエーションクロマトグラフィ（ＧＰＣ）によって決定される。
【００１６】
各事例における式中の点線は、置換基と対応する分子残基との間の結合を表す。
【００１７】
「第一級アミノ基」は、単一の有機残基に結合し、２個の水素原子を有するアミノ基を指し；「第二級アミノ基」は、一緒に環の部分であり得る２つの有機残基に結合し、１個の水素原子を有するアミノ基も指し；「第三級アミノ基」は、その２つ又は３つが１つ以上の環の部分でもあり得る３つの有機残基に結合し、いかなる水素原子も有さないアミノ基を指す。
【００１８】
「第一級ジアミン」とは、２つの第一級アミノ基を有する化合物を指す。
【００１９】
「芳香族イソシアネート」とは、イソシアネート基が芳香族炭素原子に直接結合しているイソシアネートを指す。従って、この種のイソシアネート基は「芳香族イソシアネート基」と称される。
【００２０】
「脂肪族イソシアネート」とは、イソシアネート基が脂肪族炭素原子に直接結合しているイソシアネートを指す。従って、この種のイソシアネート基は「脂肪族イソシアネート基」と称される。
【００２１】
ポリアミン、ポリオール又はポリイソシアネートなどの「ポリ」で始まる物質名は、形式上、その名称中の官能基を１つの分子当たり２つ以上含有する物質を指す。
【００２２】
物質又は組成物は、それが、貯蔵の結果としてその使用にとって適切な程度にその用途又は使用特性の点でいかなる変化もなしに、長期間にわたり、典型的には少なくとも３カ月〜最大で６カ月又はそれを超えて好適な容器中室温で貯蔵できる場合に「貯蔵安定性のある」又は「貯蔵できる」と呼ばれる。
【００２３】
「室温」は、２３℃の温度を指す。
【００２４】
「可塑剤」は、硬化したポリマーに化学的に組み入れられず、典型的には、可塑化効果をポリマーにもたらす液体又は溶解した物質を指す。
【００２５】
好ましくは、ｎは１又は２である。これらの式（Ｉ）の化合物は特に入手が容易であり、また、特に貯蔵安定性の単成分ポリウレタン組成物が実現可能となる。
【００２６】
好ましくは、Ａは、任意選択により酸素又は窒素又はケイ素原子を有し、及び、１５〜６，０００ｇ／ｍｏｌの範囲内の分子量を有する、ｎ価の脂肪族、脂環式又はアリール脂肪族ヒドロカルビル残基である。
【００２７】
より好ましくは、Ａは、１５〜６，０００ｇ／ｍｏｌの範囲内の分子量を有し、並びに、任意選択により、エーテル、エステル、アミノ、アルジミノ、ヒドロキシル、アミド、カーボネート、ウレタン、尿素、ニトリル及びシラン基から選択される１つ以上の基を有する、ｎ価の脂肪族、脂環式又はアリール脂肪族ヒドロカルビル残基である。
【００２８】
Ａは、１５〜２，０００ｇ／ｍｏｌの範囲内の分子量を有することが好ましい。
【００２９】
特に、Ａは、１５〜２，０００ｇ／ｍｏｌの範囲内の分子量を有し、及び、任意選択により、エーテル、エステル、アルジミノ、ヒドロキシル、カーボネート、ウレタン又はシラン基のうち１つ以上を有する、ｎ価の脂肪族、脂環式又はアリール脂肪族ヒドロカルビル残基である。
【００３０】
Ｘは、Ｏ又はＮＲ０であることが好ましい。
【００３１】
より好ましくは、ＸはＯである。
【００３２】
Ｒ０は、１〜１８個の炭素原子を有し、並びに、任意選択により、カルボン酸エステル、ニトリル、ニトロ、ホスホン酸エステル、スルホン及びスルホン酸エステル基から選択される１又は２つの基を有する、アルキル、シクロアルキル又はアリールアルキル残基であることが好ましい。
【００３３】
より好ましくは、Ｒ０は、１〜１２個の炭素原子を有し、並びに、任意選択により、１又は２つのカルボン酸エステル又はニトリル基を有する、アルキル、シクロアルキル又はアリールアルキル残基である。
【００３４】
Ｙは、１，２−エチレン若しくは１，３−プロピレン若しくは１，２−プロピレン残基であることが好ましく、又は、任意選択により、シラン基を任意選択により有する置換３−アルキルオキシ−１，２−プロピレン若しくは３−アリールオキシ−１，２−プロピレン残基であり、又は、ｎ＝１及びＸ＝Ｏである場合、式
【化２】
2020524203.tif 000003
（式中、Ｅは、６〜２０個の炭素原子を有し、及び、任意選択により、１つ以上のエーテル、エステル又はグリシドキシ基を有する、二価ヒドロカルビル残基である）
の残基でもあり得る。
【００３５】
Ｅは、好ましくは、２つのグリシドキシ基を除去した後のグリシジルエーテルの残基、特に、９６〜１，０００ｇ／ｍｏｌの範囲内の平均分子量を有する、４，４’−メチレンジフェニル、４，４’−（２，２−プロピレン）ジフェニル、１，２−若しくは１，３−若しくは１，４−フェニル、１，４−ブチレン、１，６−ヘキシレン又はα，ω−ポリオキシプロピレンである。
【００３６】
Ｙは、好ましくは、シラン基を有する、１，２−エチレン又は１，２−プロピレン又は３−アルキルオキシ−１，２−プロピレン又は３−アリールオキシ−１，２−プロピレン残基又は３−アルキルオキシ−１，２−プロピレン残基である。
【００３７】
より好ましくは、Ｙは、１，２−エチレン又は３−アルキルオキシ−１，２−プロピレン又は３−アリールオキシ−１，２−プロピレンである。
【００３８】
ＸがＯであり、及び、Ｙが残基（ここで、Ｎ及びＯは２個の炭素原子によって分離されている）である式（Ｉ）の化合物は、オキサゾリジンである。オキサゾリジンは、潜在性硬化剤として用いられた場合に、特に迅速に硬化する組成物を実現する。
【００３９】
ＸがＯであり、及び、Ｙが残基（ここで、Ｎ及びＯは３個の炭素原子によって分離されている）である式（Ｉ）の化合物は、オキサジンアンである。オキサジンアンは、潜在性硬化剤として用いられた場合に、特に良好な貯蔵安定性を有する組成物を実現する。
【００４０】
Ｚは、式（ＩＩ）
【化３】
2020524203.tif 000004
（式中、Ｒは、６〜２０、好ましくは８〜１６個の炭素原子を有するアルキル又はアルコキシ残基である）
の残基であることが好ましい。
【００４１】
Ｒは、分岐型残基であることが好ましい。このような式（Ｉ）の化合物は、特に低粘度のものである。
【００４２】
Ｒは、より好ましくは、１０〜１４個の炭素原子を有する分岐型アルキル残基、又は、８〜１２個の炭素原子を有する分岐型アルコキシ残基である。
【００４３】
Ｒは、特に、１０〜１４個の炭素原子を有する分岐型アルキル残基である。
【００４４】
最も好ましくは、Ｒは、式
【化４】
2020524203.tif 000005
（式中、Ｒ１及びＲ２は各々、アルキル残基であり、及び、一緒になって、９〜１３個の炭素原子を有する）
の残基である。
【００４５】
Ｒは、好ましくは、メタ又はパラ位にあり、特にパラ位にある。このようなＺ残基は、特に容易に入手可能である。
【００４６】
最も好ましくは、Ｚは、それ故、式（ＩＩａ）
【化５】
2020524203.tif 000006
（式中、Ｒ１及びＲ２は所与の定義を有する）
の残基である。
【００４７】
好ましいＺ残基は、特に容易に入手可能であり、並びに、典型的には室温で液体であり、及び、特に低粘度である式（Ｉ）の化合物を実現する。
【００４８】
本発明の好ましい実施形態は、ｎが１であり、Ｙが１，２−エチレンであり、ＸがＯであり、及び、ＡがＡ１（ここで、Ａ１は、１〜８個の炭素原子を有し、及び、任意選択により、水酸基を有するアルキル、シクロアルキル又はアラルキル残基であって、特にメチル、エチル、ｎ−プロピル、イソプロピル、ｎ−ブチル、イソブチル、２−ブチル、ｔｅｒｔ−ブチル、ｎ−ヘキシル、イソヘキシル、２−エチルヘキシル又は２−ヒドロキシエチルである）である式（Ｉ）の化合物である。
【００４９】
このような化合物は式（Ｉａ）を有する。これは、潜在性硬化剤として、及び／又は、ポリウレタン組成物の乾燥剤として特に好適である。Ａ１残基が水酸基を有する場合、式（Ｉａ）の化合物はまた、これらから形成される、エステル、ウレタン又はカーボネート基を有する式（Ｉ）の化合物を調製するための反応体として好適である。
【化６】
2020524203.tif 000007
【００５０】
式（Ｉａ）において、Ａ１及びＺは既述の定義を有する。
【００５１】
より好ましくは、Ａ１は、メチル、エチル、プロピル、イソプロピル又はｎ−ブチルである。
【００５２】
本発明のさらに好ましい実施形態は、ｎが１であり、ＸがＯであり、及び、ＡがＡ２（ここで、Ａ２は、シラン基を有し、及び、１〜６個の炭素原子を有するアルキル残基であって、特に、３−トリメトキシシリルプロピル、３−トリエトキシシリルプロピル又は３−ジメトキシメチルシリルプロピルである）である式（Ｉ）の化合物である。
【００５３】
このような化合物は式（Ｉｂ）を有する。これは、ポリウレタン組成物の粘着促進剤として特に好適である。
【化７】
2020524203.tif 000008
【００５４】
式（Ｉｂ）において、Ａ２、Ｙ及びＺは既述の定義を有する。
【００５５】
好ましい式（Ｉｂ）の化合物は
【化８】
2020524203.tif 000009
及び、ケイ素原子上のメトキシ基の代わりにエトキシ基を有する対応する化合物である。
【００５６】
本発明のさらに好ましい実施形態は、ｎが１であり、ＸがＯであり、及び、ＡがＺ−ＣＨ＝Ｎ−Ａ３−−−（式中、Ａ３は１〜８個の炭素原子を有するアルキレン、シクロアルキレン又はアリールアルキレン残基である）である式（Ｉ）の化合物である。
【００５７】
このような化合物は式（Ｉｃ）を有する。これは、特に、アルジミノ−オキサゾリジンであり、及び、ポリウレタン組成物の潜在性硬化剤として特に好適である。
【化９】
2020524203.tif 000010
【００５８】
式（Ｉｃ）において、Ａ３、Ｙ及びＺは既述の定義を有する。
【００５９】
好ましくは、ここで、Ｙは、エチレン又は３−アルキルオキシ−１，２−プロピレン又は３−アリールオキシ−１，２−プロピレン残基である。
【００６０】
特に好ましい式（Ｉｃ）の化合物は
【化１０】
2020524203.tif 000011
である。
【００６１】
本発明のさらに好ましい実施形態は、ｎが２であり、及び、ＡがＡ４（ここで、Ａ４は、任意選択により、１つ以上のエーテル、エステル、カーボネート又はウレタン基を有し、及び、２〜５０個の炭素原子を有するアルキレン又はシクロアルキレン又はアリールアルキレン残基である）である式（Ｉ）の化合物である。
【００６２】
このような化合物は式（Ｉｄ）を有する。好ましくは、各事例において、ＸはＯである。それ故、これは、特にビスオキサゾリジンであり、及び、ポリウレタン組成物の潜在性硬化剤として特に好適である。
【化１１】
2020524203.tif 000012
【００６３】
式（Ｉｄ）において、Ａ４、Ｘ、Ｙ及びＺは既述の定義を有する。
【００６４】
好ましくは、ＸはＯである。
【００６５】
好ましくは、Ｙは、１，２−エチレン、１，２−プロピレン又は１，３−プロピレンであり、特に１，２−エチレンである。
【００６６】
好ましくは、Ａ４は、２つのウレタン基を有し、及び、１０〜２０個の炭素原子を有するアルキレン又はシクロアルキレン又はアリールアルキレン残基である。
【００６７】
さらに好ましくは、Ａ４は、カーボネート基を有し、５〜７個の炭素原子を有するアルキレン残基である。
【００６８】
さらに好ましくは、Ａ４は、任意選択により、１つ以上のエーテル基を有し、及び、２〜１５個の炭素原子を有するアルキレン又はシクロアルキレン又はアリールアルキレン残基である。
【００６９】
さらに好ましくは、Ａ４は、２つのエステル基を有し、及び、１０〜２０個の炭素原子を有するアルキレン又はシクロアルキレン又はアリールアルキレン残基である。
【００７０】
特に好ましい式（Ｉｄ）の化合物は
【化１２】
2020524203.tif 000013
（式中、Ｄ１は、６〜１５個の炭素原子を有する二価ヒドロカルビル残基、特に１，６−ヘキシレン又は（１，５，５−トリメチルシクロヘキサン−１−イル）メタン−１，３又は４（２）−メチル−１，３−フェニレンである）、
【化１３】
2020524203.tif 000014
（式中、ａ＝２又は３である）、
【化１４】
2020524203.tif 000015
（式中、Ｂは、任意選択により、エーテル酸素を有し、及び、２〜１５個の炭素原子を有するアルキレン又はシクロアルキレン又はアリールアルキレン残基であり、並びに、Ｇは、任意選択により、エーテル酸素を有し、及び、２〜２５個の炭素原子を有するヒドロカルビル残基、特にフェニル、置換フェニル又は２−エチルヘキシルである）、
【化１５】
2020524203.tif 000016
（式中、Ｄ２は、任意選択により、エーテル酸素を有し、及び、２〜１５個の炭素原子を有するアルキレン又はシクロアルキレン又はアリールアルキレン残基である）である。
【００７１】
最も好ましい式（Ｉｄ）の化合物は、式
【化１６】
2020524203.tif 000017
のジウレタンである。
【００７２】
本発明のさらに好ましい実施形態は、ｎが１であり、ＸがＯであり、ＡがＡ５であり、及び、Ｙが式
【化１７】
2020524203.tif 000018
の残基であり、ここで、Ａ５が、任意選択により、１つ以上のエーテル基を有し、及び、１〜３５個の炭素原子を有するアルキル、シクロアルキル又はアラルキル残基、特に、メチル、エチル、ｎ−プロピル、イソプロピル、ｎ−ブチル、イソブチル、２−ブチル、ｔｅｒｔ−ブチル、ｎ−ヘキシル、イソヘキシル、２−エチルヘキシル、ドデシル、又は、オキシエチレンコンポーネントを含有していてもよいメトキシ−末端ポリオキシプロピレン残基である、式（Ｉ）の化合物である。
【００７３】
このような化合物は式（Ｉｅ）を有する。これは、ビスオキサゾリジンであり、及び、ポリウレタン組成物の潜在性硬化剤として特に好適である。
【化１８】
2020524203.tif 000019
【００７４】
式（Ｉｅ）において、Ａ５、Ｅ及びＺは既述の定義を有する。
【００７５】
本発明のさらに好ましい実施形態は、ｎが１であり、Ａ及びＹが結合して、追加のＸ及び追加のＺを有し、並びに、４〜１０個の炭素原子を有し、並びに、ＸがＯである三価脂肪族炭化水素残基を形成している、式（Ｉ）の化合物である。
【００７６】
このような化合物は特に、式（Ｉｆ）
【化１９】
2020524203.tif 000020
（式中、Ｒ３は、１〜４個の炭素原子を有するアルキル残基であり、特にメチル又はエチルであり、及び、Ｚは既述の定義を有する）
を有する。
【００７７】
これは、縮合ビスオキサゾリジンであり、及び、ポリウレタン組成物の潜在性硬化剤として特に好適である。
【００７８】
式（Ｉ）の化合物は、好ましくは、少なくとも１つの式（ＩＩＩ）のアミンと、式（ＩＶ）の少なくとも１つのアルデヒドとの、水の除去を伴う縮合反応における反応から得られる。
【化２０】
2020524203.tif 000021
式中、Ａ、Ｘ、ｎ及びＺは既述の定義を有する。
【００７９】
式（Ｉ）中のＡがアルジミノ基を有する場合、式（ＩＩＩ）中におけるＡに対応する部位に第一級アミノ基が特に存在している。
【００８０】
ここで、式（ＩＶ）のアルデヒドは、化学量論的に用いられ、又は、特にＸＨ基に関して化学量論的過剰量で用いられる。
【００８１】
この反応は、好ましくは、
−  式（ＩＩＩ）のアミンが、化学量論的に用いられるか、又は、特にＸＨ基に関して化学量論的過剰量で用いられる式（ＩＶ）のアルデヒドと組み合わされて、反応混合物がもたらされ、
−  並びに、存在する縮合水及びいずれかの溶剤が、上記の組み合わせるステップの最中又はその後に、任意選択により、その加熱及び／又は減圧の適用といった好適な方法により、反応混合物から除去される
ように実施される。
【００８２】
縮合水は、加熱された反応混合物から、溶剤を用いることなく減圧を適用することで除去されることが好ましい。
【００８３】
Ａが１つ以上のエステル、カーボネート又はウレタン基を有する式（Ｉ）の化合物は特に、水酸基を有する式（Ｉ）の化合物と、単官能又は多官能カルボン酸エステル又はカーボネート又はイソシアネートとを反応させることによっても入手可能である。
【００８４】
ここで用いられる水酸基を有する式（Ｉ）の化合物は特に、Ａ１が水酸基を有する式（Ｉａ）の化合物である。最も好ましくは、Ｚが既述の定義を有する、式
【化２１】
2020524203.tif 000022
の化合物がここでは用いられる。
【００８５】
カーボネート、又は、市販されている単量体ジイソシアネート（特に、ヘキサメチレン１，６−ジイソシアネート（ＨＤＩ）、１−イソシアナト−３，３，５−トリメチル−５−イソシアナトメチルシクロヘキサン（ＩＰＤＩ）、又は、トリレン２，４−若しくは２，６−ジイソシアネート、又は、これらの異性体のいずれかの混合物（ＴＤＩ）など）を伴う反応が特に好ましい。
【００８６】
Ａが１つ以上のエステル、アミド又はニトリル基を有する式（Ｉ）の化合物はまた、式
【化２２】
2020524203.tif 000023
（式中、Ｙ１は、１，２−エチレン又は１，３−プロピレン又は１，２−プロピレン残基であり、並びに、Ｘ及びＺは既述の定義を有する）の化合物を、マイケルアクセプタ、特に、（メタ）アクリル酸エステル、マレイン酸エステル又はフマル酸エステル、シトラコン酸エステル又はイタコン酸エステル、又は、これらのエステルのアミド、又は、アクリロニトリルと反応させることで入手可能である。
【００８７】
式
【化２３】
2020524203.tif 000024
の化合物はそれ自体、式Ｈ２Ｎ−Ｙ１−ＸＨのアミンと式（ＩＶ）のアルデヒドとの反応から入手可能である。
【００８８】
式（Ｉ）の化合物の調製のための式（ＩＶ）のアルデヒドとの反応に好適であるいくつかの式（ＩＩＩ）のアミンは、市販されているか、又は、これらは、市販されている出発材料から単純な方法で調製可能である。
【００８９】
好適な式（ＩＩＩ）のアミンは、特に、Ｎ−メチルエタノールアミン、Ｎ−エチルエタノールアミン、Ｎ−ｎ−プロピルエタノールアミン、Ｎ−イソプロピルエタノールアミン、Ｎ−ｎ−ブチルエタノールアミン、Ｎ−イソブチルエタノールアミン、Ｎ−２−ブチルエタノールアミン、Ｎ−ｔｅｒｔ−ブチルエタノールアミン、Ｎ−ｎ−ヘキシルエタノールアミン、Ｎ−イソヘキシルエタノールアミン又はＮ−（２−エチルヘキシル）エタノールアミンなどの市販されている脂肪族ヒドロキシルアミンである。
【００９０】
このような式（ＩＩＩ）のアミンは、水酸基を含まない式（Ｉａ）の化合物の調製に特に好適である。
【００９１】
さらに好適な式（ＩＩＩ）のアミンは、特にジエタノールアミン又はジイソプロパノールアミンなどの市販されている脂肪族ジヒドロキシルアミンである。
【００９２】
このような式（ＩＩＩ）のアミンは、水酸基を有する式（Ｉａ）の化合物の調製に特に好適であり、次いで、これは、好ましくは、カーボネート又はジイソシアネート又はエステルと反応されて式（Ｉｄ）の化合物がもたらされる。
【００９３】
さらに好適な式（ＩＩＩ）のアミンは、特にエチレンオキシド、プロピレンオキシド、３−グリシドキシプロピルトリメトキシシラン、３−グリシドキシプロピルトリエトキシシラン、フェニルグリシジルエーテル、クレジルグリシジルエーテル又はアルキルグリシジルエーテルなどのエポキシドとの反応に供された、特に、３−アミノプロピルトリメトキシシラン、３−アミノプロピルトリエトキシシラン又は３−アミノプロピルジメトキシメチルシランなどのアミノシランである。ここでは、エポキシドとの反応において形成される水酸基とシラン基との反応が最低限となることが保証されなければならない。それ故、迅速な式（ＩＶ）のアルデヒドとのさらなる反応が有利である。アルデヒドとの反応においては、同様に、遊離される水によるシラン基の加水分解が最低限となることが保証されなければならない。水を直ちに除去することが好ましく、任意選択により、例えば分子ふるいといった乾燥剤の追加的な使用が好ましい。
【００９４】
このような式（ＩＩＩ）のアミンは、式（Ｉｂ）の化合物の調製に特に好適である。
【００９５】
さらに好適な式（ＩＩＩ）のアミンは、ｎが１であり、及び、Ａが第一級アミノ基を有する式（ＩＩＩ）のアミンであって、特に、Ｎ−（２−アミノエチル）エタノールアミン、又は、１：１のモル比での第一級ジアミンとモノエポキシドとの反応生成物などの式（ＩＩＩ）のアミンである。超化学量論的量のプロパン−１，２−ジアミン又は２−メチルペンタン−１，５−ジアミンと、クレジルグリシジルエーテルとの反応生成物、及び、その後の転換されていないプロパン−１，２−ジアミン又は２−メチルペンタン−１，５−ジアミンの除去によるものが特に好ましい。
【００９６】
このような式（ＩＩＩ）のアミンは、アルジミノ−オキサゾリジンである式（Ｉｃ）の化合物の調製に特に好適である。
【００９７】
さらに好適な式（ＩＩＩ）のアミンは、いずれかの末端に２−ヒドロキシエチルアミノ又は２−ヒドロキシプロピルアミノ基を有する二官能性化合物である。
【００９８】
このようなアミンは特に、市販されている第一級アミンと、２ｍｏｌのエチレンオキシド又はプロピレンオキシドとを反応させることにより入手可能である。
【００９９】
このようなアミンはまた、市販されている第一級アミンと、特に、フェニルグリシジルエーテル、クレジルグリシジルエーテル、ｔｅｒｔ−ブチルフェニルグリシジルエーテル、カルダノールグリシジルエーテル又は２−エチルヘキシルグリシジルエーテルなどの、２ｍｏｌの市販されているモノグリシジルエーテルとの反応により入手可能である。
【０１００】
このようなアミンはまた、２ｍｏｌのエタノールアミン又はイソプロパノールアミン又は３−アミノ−１−プロパナールと、特に、ブタンジオールジアクリレート、ヘキサンジオールジアクリレート、メチルペンタンジオールジアクリレート、ブタンジオールジメタクリレート又はヘキサンジオールジメタクリレートなどの市販されているジアクリレート又はジメタクリレートとの反応により入手可能である。
【０１０１】
これらの式（ＩＩＩ）のアミンは、式（Ｉｄ）の化合物の調製に特に好適である。
【０１０２】
特にトリメチロールプロパントリアクリレートなどの多官能アクリレートと、エタノールアミン又はイソプロパノールアミン又は３−アミノ−１−プロパノールとによる、ｎ＝３の式（Ｉ）の化合物がもたらされる反応も同様に可能である。
【０１０３】
さらに好適な式（ＩＩＩ）のアミンは、特にメチルアミン、エチルアミン、ｎ−プロピルアミン、イソプロピルアミン、ｎ−ブチルアミン、イソブチルアミン、２−ブチルアミン、ｔｅｒｔ−ブチルアミン、ｎ−ヘキシルアミン、イソヘキシルアミン、２−エチルヘキシルアミン、ドデシルアミン、ベンジルアミン又はメトキシ−末端ポリオキシアルキレンアミン（特にＪｅｆｆａｍｉｎｅ（登録商標）Ｍ−６００（Ｈｕｎｔｓｍａｎ製）など）などのモノアミンと、特にブタンジオールジグリシジルエーテル、ヘキサンジオールジグリシジルエーテル、ジプロピレングリコールジグリシジルエーテル、ポリプロピレングリコールジグリシジルエーテル、ビスフェノールＡジグリシジルエーテル又はビスフェノールＦジグリシジルエーテルなどの特に市販されているジグリシジルエーテルといったジエポキシドとの反応による反応生成物である。
【０１０４】
このような式（ＩＩＩ）のアミンは式（Ｉｅ）の化合物の調製に特に好適である。
【０１０５】
好適な式（ＩＩＩ）のアミンはまた、特に、２−アミノ−２−エチルプロパン−１，３−ジオールなどの２つの水酸基を有する第一級アミンである。このアミンは、縮合ビスオキサゾリジンである式（Ｉｆ）の化合物の調製に特に好適である。
【０１０６】
好適な市販されている第一級ジアミンは特に、ヘキサン−１，６−ジアミン、２−メチルペンタン−１，５−ジアミン、２，２（４），４−トリメチルヘキサメチレンジアミン、１−アミノ−３−アミノメチル−３，５，５−トリメチルシクロヘキサン、４（２）−メチルシクロヘキサン−１，３−ジアミン、シクロヘキサン−１，２−ジアミン、ビス（４−アミノシクロヘキシル）メタン、１，３−ビス（アミノメチル）シクロヘキサン、１，４−ビス（アミノメチル）シクロヘキサン、１，３−ビス（アミノメチル）ベンゼン、２００〜２，０００ｇ／ｍｏｌ、特に２００〜５００ｇ／ｍｏｌの範囲内の平均分子量を有するポリオキシプロピレンジアミン、又は、３８０〜５００ｇ／ｍｏｌの範囲内の平均分子量を有するトリメチロールプロパン−若しくはグリセロール−から開始したポリオキシプロピレントリアミンである。
【０１０７】
好ましい式（ＩＶ）のアルデヒドは、Ｒが既述の定義を有する、式（ＩＶａ）のアルデヒドである。
【化２４】
2020524203.tif 000025
【０１０８】
特に好ましい式（ＩＶ）のアルデヒドは、Ｒ１及びＲ２が既述の定義を有する、式（ＩＶｂ）のアルデヒドである。
【化２５】
2020524203.tif 000026
【０１０９】
好ましい式（ＩＶ）のアルデヒドは、３又は４位、特に４位に、６〜２０個、特に８〜１６個の炭素原子を有する分岐型アルキル又はアルコキシ残基を有するベンズアルデヒドであって、特に、４−オクチルベンズアルデヒド、４−ノニルベンズアルデヒド、４−デシルベンズアルデヒド、４−ウンデシルベンズアルデヒド、４−ドデシルベンズアルデヒド、４−トリデシルベンズアルデヒド、４−テトラデシルベンズアルデヒド、４−ペンタデシルベンズアルデヒド、４−ヘキサデシルベンズアルデヒド、４−ヘキシルオキシベンズアルデヒド、４−ヘプチルオキシベンズアルデヒド、４−オクチルオキシベンズアルデヒド、４−ノニルオキシベンズアルデヒド、４−デシルオキシベンズアルデヒド、４−ウンデシルオキシベンズアルデヒド、４−ドデシルオキシベンズアルデヒド、４−トリデシルオキシベンズアルデヒド又は４−テトラデシルオキシベンズアルデヒドであり、ここで、４−アルキル及びアルコキシ残基は各々分岐型である。
【０１１０】
特に好ましい式（ＩＶ）のアルデヒドは、分岐型Ｃ１０〜１４−アルキル残基を３又は４位、特に４位に有するベンズアルデヒドであって、特に、４−デシルベンズアルデヒド、４−ウンデシルベンズアルデヒド、４−ドデシルベンズアルデヒド、４−トリデシルベンズアルデヒド又は４−テトラデシルベンズアルデヒドである。
【０１１１】
４−デシルベンズアルデヒド、４−ウンデシルベンズアルデヒド、４−ドデシルベンズアルデヒド、４−トリデシルベンズアルデヒド又は４−テトラデシルベンズアルデヒドであって、そのアルキル残基が主に分岐型であるものを含む混合物が、式（ＩＶ）のアルデヒドとして最も好ましい。
【０１１２】
式（ＩＶ）のアルデヒドは特に、酸触媒の作用下における一酸化炭素を伴う、少なくとも１つのアルキル−及び／又はアルコキシ−置換芳香族炭化水素のホルミル化から入手可能である。好適な酸触媒の一例は、ＨＣｌ−ＡｌＣｌ３系（ガッターマン−コッホ反応）である。
【０１１３】
好ましい調製プロセスにおいて、ホルミル化は、酸触媒としてのＨＦ−ＢＦ３を伴って実施される。これは、このプロセスは特に選択的に進行し、式（ＩＶ）のアルデヒドを加水分解ステップを伴うことなく反応混合物から分離可能であり、触媒を再利用することが可能であり、これは、費用がかかり、且つ、不便な生成物の後処理及び廃棄物の廃棄が不要となることを意味しているために有利である。
【０１１４】
好ましくは、式（Ｉ）の化合物は、各Ｚが式（ＩＩ）の残基であり、並びに、Ｒが、主に分岐型である６〜２０個の炭素原子を有するアルキル残基から選択される式（Ｉ）の化合物の混合物である。Ｒは、より好ましくは、主に分岐型であるデシル、ウンデシル、ドデシル、トリデシル及びテトラデシル残基から選択される。
【０１１５】
本発明はそれ故、各Ｚが式（ＩＩ）の残基であり、並びに、Ｒが、主に分岐型である４−デシル、４−ウンデシル、４−ドデシル、４−トリデシル及び４−テトラデシル残基から選択される式（Ｉ）の化合物の混合物をさらに提供する。
【０１１６】
この種の混合物は、特に工業的に容易に入手可能である。
【０１１７】
式（Ｉ）の化合物は、非揮発性であり、且つ、そのままでも加水分解された形態でも完全に無臭であり、従って、臭気侵入をまったくもたらさず、屋内においても、且つ、大面積用途についても、保護対策をまったく必要とせずに、加工者及び使用者に害をもたらすことなく使用が可能であるという特性を有する。さらに、式（Ｉ）の化合物は無色であり、それ故、淡色の製品においても使用が可能である。最後に、式（Ｉ）の化合物は、典型的には室温及び冬の温度の両方で液体であり、それ故、加温を伴わない貯蔵及び輸送の場合においても容易に、溶剤を用いることなく処理が可能である。
【０１１８】
本発明はさらに、イソシアネート基を含有する組成物のための潜在性硬化剤としての少なくとも１つの式（Ｉ）の化合物の使用を提供する。
【０１１９】
式（Ｉ）の化合物は、既述の使用について有利な特性を有する。式（Ｉ）の化合物は、イソシアネート基を含有する組成物に優れた混和性を有し、また、分離に対する傾向をほとんど示さない。水又は水分の不在下においてはイソシアネート基のいかなる架橋反応もほとんど開始されることがなく、それ故、良好な貯蔵安定性が実現されている。水分が進入した場合には、水分は加水分解下に存在するイソシアネート基と直ちに反応するが、これは、イソシアネートの加水分解とほとんど競合することなく進行し、従って、気泡形成を伴わない。最後に、硬化中に遊離されたアルデヒドは、非揮発性であると共に加水分解に対して安定であり、いかなる臭気による害も生じさせず、硬化したポリマーに対して驚くべきことに優れた親和性を有し、ブリーディングをほとんど生じず、及び、ほとんど基材に移行しない。
【０１２０】
本発明の一実施形態において、式（Ｉ）の化合物は、水分で硬化する組成物、特にイソシアネート基を含有する組成物のための乾燥剤として用いられる。この目的のために、式（Ｉ）の化合物は、組成物の生成において追加的に用いられて、生成の過程において存在する水分と反応する。乾燥剤としての使用に好適な化合物は、特に式（Ｉａ）の化合物、特に、Ａ１残基が水酸基を含まないものである。
【０１２１】
本発明のさらなる実施形態において、式（Ｉ）の化合物は、水分で硬化する組成物、特にイソシアネート基を含有する組成物のための粘着促進剤として用いられる。この使用のための特に好適な化合物は、少なくとも１つのシラン基を有する式（Ｉｂ）のものである。特に好適な式（Ｉｂ）の化合物は、Ｙ残基がさらなるシラン基を有するものである。このような式（Ｉｂ）の化合物は特に、アミノシランと式（ＩＶ）のエポキシシラン及びアルデヒドとの反応で得られる。
【０１２２】
本発明はさらに、
−  少なくとも１つの式（Ｉ）の化合物、並びに
−  少なくとも１つのポリイソシアネート及び／又はイソシアネート基を含有する少なくとも１つのポリウレタンポリマー
を含む組成物を提供する。
【０１２３】
好適な式（Ｉ）の化合物は、上記のものである。
【０１２４】
特に好適な化合物は、式（Ｉｃ）、（Ｉｄ）、（Ｉｅ）又は（Ｉｆ）のものである。
【０１２５】
式（Ｉｃ）又は（Ｉｄ）の化合物が最も好適である。
【０１２６】
好適なポリイソシアネートは、とりわけ商業的に入手可能なポリイソシアネート、とりわけ次のものである。
−  芳香族ジ又はトリイソシアネート、好ましくはジフェニルメタン４，４’−若しくは２，４’−若しくは２，２’−ジイソシアネート又はこれらの異性体の任意の混合物（ＭＤＩ）、トリレン２，４−若しくは２，６−ジイソシアネート又はこれらの異性体の任意の混合物（ＴＤＩ）、ＭＤＩとＭＤＩ同族体（ポリマーＭＤＩ又はＰＭＤＩ）との混合物、フェニレン１，３−若しくは１，４−ジイソシアネート、２，３，５，６−テトラメチル−１，４−ジイソシアナトベンゼン、ナフタレン１，５−ジイソシアネート（ＮＤＩ）、３，３’−ジメチル−４，４’−ジイソシアナトジフェニル（ＴＯＤＩ）、ジアニシジンジイソシアネート（ＤＡＤＩ）、トリス（４−イソシアナトフェニル）メタンまたトリス（４−イソシアナトフェニル）チオホスフェート；好ましくはＭＤＩ又はＴＤＩ；
−  脂肪族、脂環式又はアリール脂肪族ジ又はトリイソシアネート、好ましくはテトラメチレン１，４−ジイソシアネート、２−メチルペンタメチレン１，５−ジイソシアネート、ヘキサメチレン１，６−ジイソシアネート（ＨＤＩ）、２，２，４−及び／若しくは２，４，４−トリメチルヘキサメチレン１，６−ジイソシアネート（ＴＭＤＩ）、デカメチレン１，１０−ジイソシアネート、ドデカメチレン１，１２−ジイソシアネート、リジンジイソシアネート若しくはリジンエステルジイソシアネート、シクロヘキサン１，３−若しくは１，４−ジイソシアネート、１−メチル−２，４−及び／若しくは２，６−ジイソシアナトシクロヘキサン（Ｈ６ＴＤＩ）、１−イソシアナト−３，３，５−トリメチル−５−イソシアナトメチルシクロヘキサン（ＩＰＤＩ）、ペルヒドロジフェニルメタン２，４’−及び／若しくは４，４’−ジイソシアネート（Ｈ１２ＭＤＩ）、１，３−若しくは１，４−ビス（イソシアナトメチル）シクロヘキサン、ｍ−若しくはｐ−キシリレンジイソシアネート、テトラメチルキシリレン１，３−若しくは１，４−ジイソシアネート、１，３，５−トリス（イソシアナトメチル）ベンゼン、ビス（１−イソシアナト−１−メチルエチル）ナフタレン、特に３，６−ビス（９−イソシアナトノニル）−４，５−ジ（１−ヘプテニル）シクロヘキセン（ジメリルジイソシアネート）などのダイマー若しくはトリマー脂肪酸イソシアネート；好ましくはＨ１２ＭＤＩ又はＨＤＩ又はＩＰＤＩ；
−  述べられたジ又はトリイソシアネートの、とりわけＨＤＩ、ＩＰＤＩ、ＭＤＩ又はＴＤＩに由来するオリゴマー又は誘導体、とりわけウレトジオン、若しくはイソシアヌレート、若しくはイミノオキサジアジンジオン基又はこれらの中の様々な基を含有するオリゴマー；又はエステル、若しくはウレア、若しくはウレタン、若しくはビウレット、若しくはアロファネート、若しくはカルボジイミド、若しくはウレトンイミン、若しくはオキサジアジントリオン基又はこれらの中の様々な基を含有する二官能性又は多官能性誘導体。実際には、この種のポリイソシアネートは、典型的には、異なる程度のオリゴマー化及び／又は化学構造を有する物質の混合物である。それらは、とりわけ２．１〜４．０の平均ＮＣＯ官能性を有する。
【０１２７】
好ましいポリイソシアネートは、脂肪族、脂環式又は芳香族ジイソシアネート、特に、ＨＤＩ、ＴＭＤＩ、シクロヘキサン１，３−若しくは１，４−ジイソシアネート、ＩＰＤＩ、Ｈ１２ＭＤＩ、１，３−若しくは１，４−ビス（イソシアナトメチル）シクロヘキサン、ＸＤＩ、ＴＤＩ、ＭＤＩ、フェニレン１，３−若しくは１，４−ジイソシアネート又はナフタレン１，５−ジイソシアネート（ＮＤＩ）である。
【０１２８】
特に好ましいポリイソシアネートは、ＨＤＩ、ＩＰＤＩ、Ｈ１２ＭＤＩ、ＴＤＩ、ＭＤＩ、又は、室温で液体であるＭＤＩの一形態、特にＨＤＩ、ＩＰＤＩ、ＴＤＩ又はＭＤＩである。
【０１２９】
室温で液体であるＭＤＩの一形態は、部分的な化学変性により液化された４，４’−ＭＤＩ（特に、カルボジイミド化又はウレトンイミン形成又はポリオールとの付加物形成）であるか、又は、ブレンドにより選択的にもたらされるか若しくは生成プロセスからもたらされる、４，４’−ＭＤＩと、他のＭＤＩ異性体（２，４’−ＭＤＩ及び／又は２，２’−ＭＤＩ）及び／又はＭＤＩオリゴマー及び／又はＭＤＩ同族体（ＰＭＤＩ）との混合物である。
【０１３０】
ＩＰＤＩ、ＴＤＩ又はＭＤＩが最も好ましい。
【０１３１】
イソシアネート基を含有する好適なポリウレタンポリマーは、とりわけ、少なくとも１つのポリオールと超化学量論量の少なくとも１つのポリイソシアネートとの反応から得られる。この反応は、好ましくは、任意選択的に好適な触媒の存在下において５０〜１６０℃の範囲の温度で水分を排除して行われる。ＮＣＯ／ＯＨ比は、好ましくは、１．３／１〜５／１、好ましくは１．５／１〜４／１、とりわけ１．８／１〜３／１の範囲である。ＯＨ基の転化後に反応混合物中に残っているポリイソシアネート、とりわけモノマージイソシアネートは、高いＮＣＯ／ＯＨ比の場合に好ましい、とりわけ蒸留によって除去することができる。得られたポリウレタンポリマーは、好ましくは、１重量％〜１０重量％、とりわけ１．５重量％〜６重量％の範囲の遊離イソシアネート基の含有量を有する。ポリウレタンポリマーは、任意選択的に、可塑剤又は溶媒をさらに使用して調製することができ、その場合、使用される可塑剤又は溶媒はイソシアネートに対して反応性の高いいかなる基も含有しない。
【０１３２】
イソシアネート基を含有するポリウレタンポリマーの調製のための好ましいポリイソシアネートは、既に述べられたポリイソシアネート、とりわけジイソシアネートであり、好ましくはＭＤＩ、ＴＤＩ、ＩＰＤＩ、ＨＤＩ又はＨ１２ＭＤＩ、とりわけＭＤＩ、ＴＤＩ、ＩＰＤＩ又はＨＤＩである。
【０１３３】
好適なポリオールは、市販のポリオール又はそれらの混合物、とりわけ次のものである。
−  ポリエーテルポリオール、とりわけポリオキシアルキレンジオール及び／若しくはポリオキシアルキレントリオール、とりわけエチレンオキシド、又は１，２−プロピレンオキシド、又は１，２−若しくは２，３−ブチレンオキシド、又はオキセタン、又はテトラヒドロフラン、又はそれらの混合物の重合生成物。ここで、これらは、２個以上の活性水素原子を有するスターター分子、とりわけ水、アンモニア又は多数のＯＨ若しくはＮＨ基を有する化合物、例えばエタン−１，２−ジオール、プロパン−１，２−若しくは−１，３−ジオール、ネオペンチルグリコール、ジエチレングリコール、トリエチレングリコール、異性体ジプロピレングリコール若しくはトリプロピレングリコール、異性体ブタンジオール、ペンタンジオール、ヘキサンジオール、ヘプタンジオール、オクタンジオール、ノナンジオール、デカンジオール、ウンデカンジオール、シクロヘキサン−１，３−若しくは−１，４−ジメタノール、ビスフェノールＡ、水素化ビスフェノールＡ、１，１，１−トリメチロールエタン、１，１，１−トリメチロールプロパン、グリセロール又はアニリン又は前述の化合物の混合物などのスターター分子を用いて重合され得る。同様に、ポリマー粒子がその中に分散したポリエーテルポリオール、とりわけスチレン／アクリロニトリル（ＳＡＮ）粒子、又はポリウレア、又はポリヒドラゾジカルボンアミド（ＰＨＤ）粒子が分散したものが好適である。
【０１３４】
好ましいポリエーテルポリオールは、ポリオキシプロピレンジオール若しくはポリオキシプロピレントリオール又はエチレンオキシド末端（ＥＯ−エンドキャップされた）ポリオキシプロピレンジオール若しくはトリオールと呼ばれるものである。後者は、ポリオキシプロピレンジオール又はトリオールが、ポリプロポキシル化反応の終了時にエチレンオキシドでさらにアルコキシル化されることでとりわけ得られ、それにより最終的に第一級ヒドロキシル基を有する混合ポリオキシエチレン／ポリオキシプロピレンポリオールである。
【０１３５】
好ましいポリエーテルポリオールは、０．０２ミリ当量未満／ｇ、とりわけ０．０１ミリ当量未満／ｇの不飽和度を有する。
−  公知の方法、とりわけヒドロキシカルボン酸若しくはラクトンの重縮合又は脂肪族及び／若しくは芳香族ポリカルボン酸と二価若しくは多価アルコールとの重縮合によって調製され、オリゴエステロールとも呼ばれるポリエステルポリオール。特に１，２−エタンジオール、ジエチレングリコール、１，２−プロパンジオール、ジプロピレングリコール、１，４−ブタンジオール、１，５−ペンタンジオール、１，６−ヘキサンジオール、ネオペンチルグリコール、グリセロール、１，１，１−トリメチロールプロパン又は前述のアルコール混合物などの二価アルコールと、特にコハク酸、グルタル酸、アジピン酸、スベリン酸、セバシン酸、ドデカンジカルボン酸、マレイン酸、フマル酸、フタル酸、イソフタル酸、テレフタル酸若しくはヘキサヒドロフタル酸又は前述の酸の混合物との反応からのポリエステルジオール又は特にε−カプロラクトンなどのラクトンからのポリエステルポリオールが好ましい。アジピン酸又はセバシン酸又はドデカンジカルボン酸と、ヘキサンジオール又はネオペンチルグリコールとからのポリエステルポリオールが特に好ましい。
−  例えば、−  ポリエステルポリオールを形成するために使用される  −  上述のアルコールと、ジアルキルカーボネート、ジアリールカーボネート又はホスゲンとの反応によって得られるようなポリカーボネートポリオール。
−  少なくとも２個のヒドロキシル基を有し、且つ上記のタイプのポリエーテル、ポリエステル及び／又はポリカーボネート構造を有する少なくとも２つの異なるブロック、とりわけポリエーテルポリエステルポリオールを有するブロックコポリマー。
−  ポリアクリレートポリオール及びポリメタクリレートポリオール。
−  ポリヒドロキシ官能性脂肪及び油、例えば天然脂肪及び油、とりわけヒマシ油；又は天然脂肪及び油の化学修飾によって得られるポリオール  −  油脂化学ポリオールと呼ばれる  −、例えば不飽和油のエポキシ化及びその後のカルボン酸若しくはアルコールでの開環によって得られるエポキシポリエステル又はエポキシポリエーテル又は不飽和油のヒドロホルミル化及び水素化によって得られるポリオール；又はアルコール分解若しくはオゾン分解などの分解プロセス及びこのようにして得られたその分解生成物若しくは誘導体の、例えばエステル交換若しくは二量化による、その後の化学結合によって天然脂肪及び油から得られるポリオール。天然脂肪及び油の好適な分解生成物は、とりわけ、脂肪酸及び脂肪アルコール並びにまた脂肪酸エステル、とりわけメチルエステル（ＦＡＭＥ）であり、それらは、例えば、ヒドロホルミル化及び水素化によってヒドロキシ脂肪酸エステルに誘導体化することができる。
−  オリゴヒドロカーボンオールとも呼ばれる、ポリ炭化水素ポリオール、例えばポリヒドロキシ官能性ポリオレフィン、ポリイソブチレン、ポリイソプレン；例えば、Ｋｒａｔｏｎ  Ｐｏｌｙｍｅｒによって製造されるようなポリヒドロキシ官能性エチレン／プロピレン、エチレン／ブチレン又はエチレン／プロピレン／ジエンコポリマー；アニオン重合からとりわけまた調製することができる、ジエン、とりわけ１，３−ブタジエンのポリヒドロキシ官能性ポリマー；１，３−ブタジエンなどのジエン若しくはジエン混合物と、スチレン、アクリロニトリル、塩化ビニル、酢酸ビニル、ビニルアルコール、イソブチレン及びイソプレンなどのビニルモノマーとのポリヒドロキシ官能性コポリマー、例えばエポキシド若しくはアミノアルコールと、カルボキシル末端アクリロニトリル／ブタジエンコポリマーとから、例えば調製可能なようなポリヒドロキシ官能性アクリロニトリル／ブタジエンコポリマー（Ｅｍｅｒａｌｄ  Ｐｅｒｆｏｒｍａｎｃｅ  Ｍａｔｅｒｉａｌｓから、例えばＨｙｐｒｏ（登録商標）ＣＴＢＮ若しくはＣＴＢＮＸ若しくはＥＴＢＮ名で商業的に入手可能な）；並びにジエンの水素化ポリヒドロキシ官能性ポリマー若しくはコポリマー。
【０１３６】
ポリオールの混合物もとりわけ好適である。
【０１３７】
ポリエーテルポリオール、ポリエステルポリオール、ポリカーボネートポリオール、ポリ（メタ）アクリレートポリオール又はポリブタジエンポリオールが好ましい。
【０１３８】
ポリエーテルポリオール、ポリエステルポリオール、とりわけ脂肪族ポリエステルポリオール又はポリカーボネートポリオール、とりわけ脂肪族ポリカーボネートポリオールが特に好ましい。
【０１３９】
ポリエーテルポリオール、とりわけポリオキシプロピレンジ若しくはトリオール又はエチレンオキシド−末端ポリオキシプロピレンジ若しくはトリオールが最も好ましい。
【０１４０】
４００〜２００００ｇ／モル、好ましくは１０００〜１００００ｇ／モルの範囲の平均分子量を有するポリオールが好ましい。
【０１４１】
１．６〜３の範囲の平均ＯＨ官能性を有するポリオールが好ましい。
【０１４２】
室温で液体であるポリオールが好ましい。
【０１４３】
室温で固体であるポリウレタンポリマーの調製には、室温で固体であるポリオールが好ましい。
【０１４４】
イソシアネート基を含有するポリウレタンポリマーの調製において、二官能性又は多官能性アルコール、とりわけ１，２−エタンジオール、１，２−プロパンジオール、１，３−プロパンジオール、２−メチル−１，３−プロパンジオール、１，２−ブタンジオール、１，３−ブタンジオール、１，４−ブタンジオール、１，３−ペンタンジオール、１，５−ペンタンジオール、３−メチル−１，５−ペンタンジオール、ネオペンチルグリコール、ジブロモネオペンチルグリコール、１，２−ヘキサンジオール、１，６−ヘキサンジオール、１，７−ヘプタンジオール、１，２−オクタンジオール、１，８−オクタンジオール、２−エチル−１，３−ヘキサンジオール、ジエチレングリコール、トリエチレングリコール、ジプロピレングリコール、トリプロピレングリコール、１，３−若しくは１，４−シクロヘキサンジメタノール、エトキシル化ビスフェノールＡ、プロポキシル化ビスフェノールＡ、シクロヘキサンジオール、水素化ビスフェノールＡ、ダイマー脂肪酸アルコール、１，１，１−トリメチロールエタン、１，１，１−トリメチロールプロパン、グリセロール、ペンタエリスリトール、特にキシリトール、ソルビトール若しくはマンニトールなどの糖アルコール、又は特にサッカロースなどの糖、又は述べられたアルコールのアルコキシル化誘導体若しくは述べられたアルコールの混合物の画分を使用することも可能である。
【０１４５】
特に高濃度が所望される用途については、ブタン−１，４−ジオールの追加の使用が好ましい。
【０１４６】
イソシアネート基を含有するポリウレタンポリマーは、好ましくは、１，０００〜２０，０００ｇ／モル、とりわけ１，５００〜１０，０００ｇ／モルの平均分子量を有する。
【０１４７】
それは、好ましくは、室温で液体である。
【０１４８】
ホットメルト接着剤における使用のために、室温で固体であるポリウレタンポリマーが好ましく、このポリマーは、室温で固体である少なくとも１つのポリオールを処理して調製されている。室温で固体である好適なポリオールは、室温で結晶性、部分結晶性又はアモルファスである。その融点は、５０〜１８０℃、とりわけ７０〜１５０℃の範囲であることが好ましい。ポリエステルポリオール、とりわけヘキサンジオール及びアジピン酸、又はドデカンジカルボン酸、又はアクリレートポリオールから誘導されるものが好ましい。ポリウレタンポリマーは、とりわけ、室温で固体であるポリマーの融点を超える温度で調製される。
【０１４９】
組成物は、イソシアネート基を含有する少なくとも１つのポリウレタンポリマーを含むことが好ましい。
【０１５０】
イソシアネート基を含むポリウレタンポリマーに追加して、この組成物は、少なくとも１つのジイソシアネート及び／又はジイソシアネートの１つのオリゴマー若しくはポリマー、とりわけＩＰＤＩイソシアヌレート又はＴＤＩオリゴマー又はＴＤＩ／ＨＤＩ系混合イソシアヌレート又はＨＤＩオリゴマー又は室温で液体であるＭＤＩの一形態をさらに含有することが可能である。
【０１５１】
好ましくは、組成物は、少なくとも１つの式（Ｉ）の化合物及び少なくとも１つのポリイソシアネート及び／又はイソシアネート基を含有するポリウレタンポリマーを含むと共に、特に触媒、充填材、可塑剤及び溶剤から選択される１つ以上のさらなる構成成分を追加的に含む。
【０１５２】
好適な触媒は、とりわけオキサゾリジノ基の加水分解のための触媒、とりわけ有機酸、とりわけ２−エチルヘキサン酸、ラウリン酸、ステアリン酸、イソステアリン酸、オレイン酸、ネオデカン酸、安息香酸、サリチル酸又は２−ニトロ安息香酸などのカルボン酸、無水フタル酸、ヘキサヒドロフタル酸無水物又はメチルヘキサヒドロフタル酸無水物などの有機カルボン酸無水物、カルボン酸のシリルエステル、メタンスルホン酸、ｐ−トルエンスルホン酸又は４−ドデシルベンゼンスルホン酸などの有機スルホン酸、スルホン酸エステル、他の有機若しくは無機酸又は前述の酸と酸エステルとの混合物である。カルボン酸、とりわけ安息香酸、２−ニトロ安息香酸又はとりわけサリチル酸などの芳香族カルボン酸が特に好ましい。
【０１５３】
好適な触媒は、さらに、イソシアネート基の反応を加速するための触媒、とりわけ特にジブチルスズジアセテート、ジブチルスズジラウレート、ジブチルスズジクロリド、ジブチルスズジアセチルアセトナート、ジメチルスズジラウレート、ジオクチルスズジアセテート、ジオクチルスズジラウレート又はジオクチルスズジアセチルアセトナートなどの有機スズ（ＩＶ）化合物、とりわけアルコキシド、カルボキシレ−ト、１，３−ジケトネート、オキシネート、１，３−ケトエステレート及び１，３−ケトアミデートから選択される配位子との、ビスマス（ＩＩＩ）若しくはジルコニウム（ＩＶ）の錯体又は特に２，２’−ジモルホリノジエチルエーテル（ＤＭＤＥＥ）などの第三級アミノ基を含有する化合物である。
【０１５４】
異なる触媒の組み合わせもとりわけ好適である。
【０１５５】
好適な充填材は、とりわけ、任意選択的に脂肪酸、とりわけステアレートでコートされた、細かくした又は沈澱炭酸カルシウム又はバライト、石英粉、石英砂、ドロマイト、ウォラストナイト、カオリン、か焼カオリン、雲母若しくはタルクなどの層状シリケート、ゼオライト、水酸化アルミニウム、水酸化マグネシウム、熱分解法からの細分シリカなどのシリカ、セメント、石膏、フライアッシュ、工業的に生産されるカーボンブラック、黒鉛、例えばアルミニウム、銅、鉄、銀若しくはスチールの金属粉、ＰＶＣ粉末又は中空ビーズである。
【０１５６】
好適な可塑剤は、とりわけ、フタレート、とりわけジイソノニルフタレート（ＤＩＮＰ）、ジイソデシルフタレート（ＤＩＤＰ）若しくはジ（２−プロピルヘプチル）フタレート（ＤＰＨＰ）、水素化フタレート、とりわけ水素化ジイソノニルフタレート若しくはジイソノニルシクロヘキサン−１，２−ジカルボン酸エステル（ＤＩＮＣＨ）、テレフタレート、とりわけジオクチルテレフタレート、トリメリテート、アジペート、とりわけジオクチルアジペート、アゼレート、セバケート、ベンゾエートなどのカルボン酸エステル、グリコールエーテル、グリコールエステル、有機リン酸若しくはスルホン酸エステル、ポリブテン、ポリイソブテン又は天然脂肪若しくは油から誘導される可塑剤、とりわけエポキシ化大豆油若しくはアマニ油である。
【０１５７】
好適な溶剤は特に、アセトン、メチルエチルケトン、メチルｎ−プロピルケトン、ジイソブチルケトン、メチルイソブチルケトン、メチルｎ−アミルケトン、メチルイソアミルケトン、アセチルアセトン、メシチルオキシド、シクロヘキサノン、メチルシクロヘキサノン、酢酸エチル、酢酸プロピル、酢酸ブチル、ｎ−ブチルプロピオネート、マロン酸ジエチル、１−メトキシ−２−酢酸プロピル、エチル３−エトキシプロピオネート、ジイソプロピルエーテル、ジエチルエーテル、ジブチルエーテル、ジエチレングリコールジエチルエーテル、エチレングリコールジエチルエーテル、エチレングリコールモノプロピルエーテル、エチレングリコールモノ（２−エチルヘキシル）エーテル、特に、メチラール、エチラール、プロピラール、ブチラール、２−エチルヘキシラール、ジオキソラン、グリセロールホルマール又は２，５，７，１０−テトラオキサウンデカン（ＴＯＵ）などのアセタール、及び、トルエン、キシレン、ヘプタン、オクタン、ナフサ油、ホワイトスピリット、石油エーテル又は石油スピリット、特にＳｏｌｖｅｓｓｏ（商標）製品（Ｅｘｘｏｎ製）、及び、さらに、塩化メチレン、炭酸プロピレン、ブチロラクトン、Ｎ−メチルピロリドン又はＮ−エチルピロリドンである。
【０１５８】
組成物は、ポリウレタン組成物のために一般に使用されるさらなる添加剤を含み得る。より具体的には、以下の補助剤及び添加剤が存在し得る：
−  無機若しくは有機顔料、とりわけ二酸化チタン、酸化クロム又は酸化鉄；
−  繊維、とりわけガラス繊維、炭素繊維、金属繊維、セラミック繊維、ポリアミド繊維若しくはポリエチレン繊維などのポリマー繊維又は羊毛、セルロース、大麻若しくはサイザル麻などの天然繊維；
−  染料；
−  乾燥剤、とりわけモレキュラーシーブ粉末、酸化カルシウム、ｐ−トシルイソシアネート、モノマージイソシアネートなどの高反応性イソシアネート又はオルトギ酸エステル；
−  接着促進剤、とりわけオルガノアルコキシシラン、とりわけ特に３−グリシドキシプロピルトリメトキシシラン若しくは３−グリシドキシプロピルトリエトキシシランなどのエポキシシラン、（メタ）アクリロシラン、アンヒドリドシラン、カルバマトシラン、アルキルシラン若しくはイミノシラン又はこれらのシランのオリゴマー形態或いはチタネート；
−  潜在性硬化剤又は架橋剤、とりわけ式（Ｉ）に従わないアルジミン、ケチミン、エナミン又はオキサゾリジン；
−  イソシアネート基の反応を加速するさらなる触媒、とりわけスズ、亜鉛、ビスマス、鉄、アルミニウム、モリブデン、ジオキソモリブデン、チタン、ジルコニウム若しくはカリウムの塩、石鹸若しくは錯体、とりわけスズ（ＩＩ）２−エチルヘキサノエート、スズ（ＩＩ）ネオデカノエート、亜鉛（ＩＩ）アセテート、亜鉛（ＩＩ）２−エチルヘキサノエート、亜鉛（ＩＩ）ラウレート、亜鉛（ＩＩ）アセチルアセトナート、アルミニウムラクテート、アルミニウムオレエート、ジイソプロポキシチタンビス（エチルアセトアセテート）若しくはカリウムアセテート；第三級アミノ基を含有する化合物、とりわけＮ−エチルジイソプロピルアミン、Ｎ，Ｎ，Ｎ’，Ｎ’−テトラメチルアルキレンジアミン、ペンタメチルアルキレントリアミン及びその高級同族体、ビス（Ｎ，Ｎ−ジエチルアミノエチル）アジペート、トリス（３−ジメチルアミノプロピル）アミン、１，４−ジアザビシクロ［２．２．２］オクタン（ＤＡＢＣＯ）、１，８−ジアザビシクロ［５．４．０］ウンデカ−７−エン（ＤＢＵ）、１，５−ジアザビシクロ［４．３．０］ノナ−５−エン（ＤＢＮ）、Ｎ−アルキルモルホリン、Ｎ，Ｎ’−ジメチルピペラジン；４−ジメチルアミノピリジン、Ｎ−メチルイミダゾール、Ｎ−ビニルイミダゾール若しくは１，２−ジメチルイミダゾールなどの芳香族窒素化合物；水酸化ベンジルトリメチルアンモニウムなどの有機アンモニウム化合物又はアルコキシル化第三級アミン；公知の金属若しくはアミン触媒の改質である、「遅延作用」触媒と呼ばれるもの；
−  レオロジー調整剤、とりわけ増粘剤、とりわけベントナイトなどの層状シリケート、ヒマシ油の誘導体、水素化ヒマシ油、ポリアミド、ポリアミドワックス、ポリウレタン、ウレア化合物、ヒュームドシリカ、セルロースエーテル又は疎水的に改質されたポリオキシエチレン；
−  天然樹脂、ロジン、セラック、アマニ油、ヒマシ油又は大豆油などの脂肪又は油；
−  非反応性ポリマー、とりわけエチレン、プロピレン、ブチレン、イソブチレン、イソプレン、酢酸ビニル若しくはアルキル（メタ）アクリレートからの、とりわけ不飽和モノマーのホモポリマー若しくはコポリマー、とりわけポリエチレン（ＰＥ）、ポリプロピレン（ＰＰ）、ポリイソブチレン、エチレン／酢酸ビニルコポリマー（ＥＶＡ）又はアタクチックポリ−α−オレフィン（ＡＰＡＯ）；
−  難燃性物質、とりわけ既に述べられた水酸化アルミニウム若しくは水酸化マグネシウム及びまた特に有機リン酸エステル、例えば特にトリエチルホスフェート、トリクレジルホスフェート、トリフェニルホスフェート、ジフェニルクレジルホスフェート、イソデシルジフェニルホスフェート、トリス（１，３−ジクロロ−２−プロピル）ホスフェート、トリス（２−クロロエチル）ホスフェート、トリス（２−エチルヘキシル）ホスフェート、トリス（クロロイソプロピル）ホスフェート、トリス（クロロプロピル）ホスフェート、イソプロピル化トリフェニルホスフェート、異なる程度のイソプロピル化のモノ、ビス若しくはトリス（イソプロピルフェニル）ホスフェート、レゾルシノールビス（ジフェニルホスフェート）、ビスフェノールＡビス（ジフェニルホスフェート）などの有機リン酸エステル又はアンモニウムポリホスフェート；
−  添加剤、とりわけ湿潤剤、レベリング剤、消泡剤、脱気剤、酸化、熱、光若しくはＵＶ放射線に対する安定剤又は殺生物剤；
又は水分硬化組成物に習慣的に使用されるさらなる物質。
【０１５９】
ある種の物質を、それらを組成物に混ぜ入れる前に化学的に又は物理的に乾燥させることが合理的であり得る。
【０１６０】
より具体的には、本組成物は、少なくとも１つの式（Ｉ）の化合物と共に、潜在性硬化剤、特に、式（Ｉ）に従わないオキサゾリジン、又は、ポリアルジミンをさらに含んでいてもよい。
【０１６１】
本発明の好ましい実施形態において、本組成物は、式（Ｉ）の化合物と少なくとも１つのポリアルジミンとの組み合わせを含む。
【０１６２】
ここで、ポリアルジミンは、特に無臭ポリアルジミンである。
【０１６３】
ポリアルジミンは、式（Ｖ）又は（ＶＩ）
【化２６】
2020524203.tif 000027
（式中、
ｂは２又は３であり、
Ｇは、任意選択によりエーテル酸素を含有し、及び、２８〜６，０００ｇ／ｍｏｌの範囲内の分子量を有する、ｂ価の脂肪族、脂環式又はアリール脂肪族ヒドロカルビル残基であり、
Ｒ４は、７〜１７個の炭素原子を有するアルキル残基、特に、１１個の炭素原子を有する直鎖アルキル残基であり、
並びに、Ｚは既述の定義を有する）
を有することが好ましい。
【０１６４】
このような組成物は特に良好な貯蔵安定性を有し、及び、種々の用途に係る機械的な要求に対して最適化されることが可能である。本組成物は上記のとおり無臭であり、及び、水分との接触で硬化する。
【０１６５】
式（Ｖ）のポリアルジミンが使用される場合においては、本組成物は、可塑剤移行に対する特に低い傾向を示す。
【０１６６】
式（Ｉ）の化合物に追加して式（ＶＩ）のポリアルジミンが使用される場合においては、本組成物は、式（Ｉ）の化合物を伴わず、その分だけ多い量の式（ＶＩ）のポリアルジミンを伴って硬化された場合よりも、可塑剤移行に対して低い傾向を示す。
【０１６７】
好ましくは、Ｇは、４５〜５００ｇ／ｍｏｌの範囲内の分子量を有するｂ価の脂肪族、脂環式又はアリール脂肪族炭化水素残基である。
【０１６８】
より好ましくは、Ｇは、１，６−ヘキシレン、（１，５，５−トリメチルシクロヘキサン−１−イル）メタン−１，３、４（２）−メチル−１，３−シクロヘキシレン、１，３−シクロヘキシレンビス（メチレン）、１，４−シクロヘキシレンビス（メチレン）、１，３−フェニレンビス（メチレン）、１，２−シクロヘキシレン、メチレンジシクロヘキサン−４−イル、１７０〜４７０ｇ／ｍｏｌの範囲内の平均分子量を有するα，ω−ポリオキシプロピレン、及び、３３０〜４５０ｇ／ｍｏｌの範囲内の平均分子量を有するトリメチロールプロパン−又はグリセロール−開始トリス（ω−ポリオキシプロピレン）からなる群から選択される。
【０１６９】
組成物において、存在する潜在性硬化剤から遊離可能である反応性基、すなわち、特に第一級及び第二級アミノ基、水酸基及びメルカプト基と、イソシアネート基との比は、０．１〜１．９の範囲内、より好ましくは０．２〜１．８の範囲内であることが好ましい。
【０１７０】
アルジミノ基を含まない組成物について、比は、０．５〜１．８、特に０．８〜１．６の範囲内であることが好ましい。
【０１７１】
同様に、アルジミノ基を含有する組成物について、比は、０．２〜１．５、特に０．５〜１．３の範囲内であることが好ましい。
【０１７２】
組成物は、好ましくは、５重量％〜９０重量％、とりわけ１０重量％〜８０重量％の範囲の含有量のポリイソシアネート及びイソシアネート基を含有するポリウレタンポリマーを含有する。
【０１７３】
組成物は、とりわけ、水分を排除して製造され、防水容器中周囲温度で貯蔵される。好適な防水容器は、とりわけ、任意選択的にコートされた金属及び／又はプラスチックからなり、とりわけドラム、輸送箱、ホブボック、バケツ、キャニスター、缶、バッグ、チューブラーバッグ、カートリッジ又はチューブである。
【０１７４】
組成物は、一成分組成物又は多成分、とりわけ二成分組成物の形態であり得る。
【０１７５】
「一成分」組成物と呼ばれる組成物は、組成物のすべての構成成分が同じ容器中にあり、それ自体貯蔵安定性があるものである。
【０１７６】
「二成分」組成物と呼ばれる組成物は、組成物の構成成分が２つの異なる成分中にあり、別個の容器中で貯蔵され、組成物の塗布の直前又は塗布中まで互いに混合されないものである。
【０１７７】
組成物は、好ましくは、一成分組成物である。好適なパッケージング及び貯蔵を仮定すると、それは、典型的には数カ月、最大で１年又はそれを超えて貯蔵安定性がある。
【０１７８】
組成物を塗布すると硬化のプロセスが始まる。これは硬化組成物をもたらす。
【０１７９】
一成分組成物の場合、それは、そのようなものとして塗布され、次に水分又は水の影響下で硬化し始める。硬化の加速のために、水を含有するか若しくは放出する加速剤成分及び／若しくは触媒を塗布時に組成物に混ぜ込むことができるか、又は組成物をその塗布後にそのような加速剤成分と接触させることができる。
【０１８０】
二成分組成物の場合、それは、２つの成分の混合後に塗布され、内部反応によって硬化し始め、硬化は、外部水分の作用によって完了し得る。二成分は、動的ミキサー又は静的ミキサーを用いて連続的又は回分式に混合することができる。
【０１８１】
硬化に際して、イソシアネート基は、水分の影響下で、式（Ｉ）の化合物から遊離されたアミノ及びヒドロキシル又はメルカプト基と、及び、存在するいずれかの他のブロックされたアミノ基と反応する。いくつかのイソシアネート基、特に、遊離される反応性基に対して過剰量のイソシアネート基は、水分の影響下で、互いに、及び／又は、組成物中に存在するいずれかのさらなる反応性基と反応する。組成物の硬化をもたらすイソシアネート基のこれらの反応の全体もまた、架橋と称される。
【０１８２】
一成分組成物の硬化に必要とされる水分は、空気中（大気湿度）からの拡散を介して組成物に達することが好ましい。このプロセスにおいて、硬化組成物の固体層は、空気と接する組成物の表面上に形成される（「スキン」）。硬化は、外側から内側に向けた拡散方向に進行し、スキンが次第に厚くなり、最終的に塗布された組成物全体が包含される。水分は、組成物が適用された１つ以上の基材から追加的に又は全体的に組成物に到達することも可能であり、及び／或いは水分は、適用時に組成物に混合されるか、又は例えば塗布若しくは吹付けによって適用後に接触される加速剤成分に由来することが可能である。
【０１８３】
二成分組成物の硬化が完了するために必要とされる外部からの水分は、いずれも空気及び／又は基材に由来するものであることが好ましい。
【０１８４】
組成物は、好ましくは、周囲温度、とりわけ約０〜５０℃の範囲、好ましくは５〜４０℃の範囲で適用される。
【０１８５】
組成物は、好ましくは、同様に周囲温度で硬化される。
【０１８６】
本組成物は、比較的長いオープンタイムを有する。
【０１８７】
「オープンタイム」は、硬化プロセスが始まった後に組成物を加工又は再加工することができる期間を指す。
【０１８８】
スキンの形成までの時間（「スキン時間」）又は粘着性が存在しなくなるまでの時間（「不粘着時間」）は、オープンタイムの尺度である。
【０１８９】
架橋では、式（ＩＶ）のアルデヒドが遊離される。これは、実質的に非揮発性であり、無臭であり、大部分が硬化された組成物中に残る。それは、含まれる可塑剤のように挙動するか又は振る舞う。従って、それは、原則としてそれ自体移行し、且つ／又は可塑剤の移行に影響を及ぼす可能性がある。式（ＩＶ）のアルデヒドは硬化された組成物に対してきわめて良好な親和性を有し、それ自体ほとんど移行せず、またさらなる可塑剤の移行のいかなる増大も引き起こさない。
【０１９０】
組成物は、好ましくは、接着剤又はシーラント又はコーティングである。
【０１９１】
接着剤又はシーラント又はコーティングは、好ましくは、弾性がある。
【０１９２】
組成物は、とりわけ建設業及び製造業において、又は動力車建造における、とりわけ寄せ木細工接合、実装可能な構成要素の接合、空洞シーリング、アセンブリ、モジュール接合、車体接合、窓ペイン接合又は接合部シーリングのための、接合及びシーリング用途のための接着剤及び／又はシーラントとしてとりわけ好適である。
【０１９３】
動力車建造における弾性接合は、例えば、プラスチックカバー、装飾ストリップ、フランジ、泥よけ、運転室若しくは他の実装可能な構成要素などの部品の動力車の塗装された本体への接合による取り付け又は車体へのガラス製のペインの接合であり、ここで、動力車は、とりわけ自動車、トラック、バス、鉄道車両又は船である。
【０１９４】
組成物は、特に、とりわけ拡張接合部又は構造構成要素間の連結接合部などの建築における接合部に係るすべての種類の接合部、継ぎ目又は空洞の弾性シーリングのためのシーラントとして好適である。可撓性特性を有するシーラントは、とりわけ、構築構造物における拡張接合部のシーリングのために特に好適である。
【０１９５】
コーティングとして、本組成物は、とりわけバルコニー、テラス、オープンスペース、橋、駐車面のコーティングとして、床若しくは壁の保護のために、又はとりわけ平屋根若しくはわずかに傾斜した屋根領域若しくは屋上庭園として、屋根のシーリングのために、又は建物の屋内における防水シーリングのために（例えば、給排水ユニット又はキッチンにおけるタイル若しくは敷石の下）、若しくはキッチンにおける床仕上げ材、工業建築物若しくは製造空間として、若しくは収集タンク、チャネル、シャフト又は廃水処理場におけるシールとして、又は表面の保護のために、例えばワニス若しくはシールとして、若しくは空洞シーリングのための流延コンパウンドとして、継ぎ目シールとして、若しくはパイプの保護コーティングとして好適である。
【０１９６】
本組成物はまた、例えば、もはや目的に適っていない雨漏りをしている屋根のシート若しくは床仕上げ材のシール若しくはコーティングとして修理を目的として用いられ得、又はとりわけ高反応性のスプレーシールのための修復コンパウンドとして用いられ得る。
【０１９７】
組成物は、それが構造粘性特性によるペースト稠度を有するように調合することができる。この種の組成物は、実質的に丸形又は三角形の断面を有し得る例えばビーズの形態において、例えば市販のカートリッジ又はケグ又はホブボックから好適なデバイスを用いて塗布される。
【０１９８】
組成物は、それが流体であり且つ「セルフレベリング」であるか又はごくわずかにチキソトロピックであるようにも調合することができ、塗布のために注ぎ出すことができる。コーティングとして、それは、例えば、その後、例えばローラ、滑り棒、櫛目のアプリケータ又はこてを用いて、所望の層厚となるまで平坦に延展させることが可能である。一操作において、典型的には、０．５〜３ｍｍ、とりわけ１．０〜２．５ｍｍの範囲の層厚で塗布される。
【０１９９】
本発明の一実施形態において、本組成物は反応性ホットメルト接着剤である。この目的のためには、室温で固体であるポリウレタンポリマーが好ましい。ホットメルト接着剤は、８０〜１８０℃の範囲内の温度において溶融状態で適用されることが好ましい。
【０２００】
ホットメルト接着組成物中における好適な式（Ｉ）の化合物は、特に、水酸基を有する式（Ｉａ）の化合物であって、これは、ＯＨ基と存在するイソシアネート基との比が０．０５〜０．５の範囲内であるような量で用いられる。このように、ＯＨ基とイソシアネート基との反応の後には、式（Ｉ）の化合物の加水分解で遊離される第二級アミノ基と反応するために、また、架橋下で遊離される少なくともいくつかのＯＨ基とも反応するために、未だ十分な遊離イソシアネート基が存在している。
【０２０１】
加えて、式（Ｉｄ）の化合物は、ホットメルト接着組成物、特にジウレタン中において特に好適である。
【０２０２】
反応性ホットメルト接着剤における水酸基を含有する式（Ｉ）の化合物の使用は種々の利点を有する。典型的には８０〜１８０℃の範囲内の温度において溶融状態で接着剤を適用する場合には、気泡形成は抑制され、これらの高温で放出されるアルデヒドの非揮発性及び無臭性は非常に大きな利点となり、水酸基を有する式（Ｉａ）の化合物の使用で、ＯＨ基との反応を通して用いられるポリウレタンポリマーのモノマー含有量が低減される。
【０２０３】
本発明の一実施形態において、本組成物はプライマーである。式（Ｉ）の化合物は一般に、特に、硬化後に、典型的には組成物が、基材と相互に作用することが可能である遊離水酸基を含有しているために、良好な接着促進効果をもたらす。より好ましくは、プライマー組成物は、そのシラン基を介して特に良好な接着促進効果をもたらす少なくとも１つの式（Ｉｂ）の化合物を含有する。
【０２０４】
プライマーは、少なくとも１つの溶剤を含有することが好ましい。プライマーは、任意選択により、特に触媒、さらなるシラン、チタン酸塩若しくはジルコン酸塩、又は、任意選択により、顔料、充填材、湿潤剤、シラン基を含有するポリウレタンポリマー、又は、エポキシ樹脂といったさらなる構成成分を含有する。
【０２０５】
プライマーは典型的には、溶剤が蒸発した後に、基材上に数マイクロメートル〜数百マイクロメートルの範囲内の層厚の密接したフィルムが残るように適用される。プライマーは典型的には、プライマーフィルムにより、基材とプライマーフィルムに塗布される硬化性組成物との両方に対する接着性を生じさせることによって、基材及び接着剤及び／又はシーラント又はコーティング間の接着性を向上させるために用いられる。
【０２０６】
プライマーは典型的には、基材表面に対してブラシ又はローラを用いて薄層に塗布される。溶剤が部分的又は完全に蒸発する好適な待ち時間の後、このように前処理されて典型的には向上した接着性を有するこの表面に、接着剤又はシーラント又はコーティングが塗布される。
【０２０７】
このようなプライマーは長い風乾時間を有していることが好ましく、これは、塗布後に長い期間にわたってその接着促進効果がもたらされることを意味している。これにより、例えば、プライマーが事前に塗布された（「事前にプライマー処理された」形態の）、接着用の構成要素を販売し、及び、これを、いずれかの後の接合で、接着性を失うことなく、結合又は接合させることが可能になる。この方法では、プライマーを塗布する必要性がなく、従って、接合プロセスにおいて蒸気吸引及び防護服などの安全デバイスが必要とされる典型的な溶剤系製品を取り扱う必要性がなく、これは、多くの使用者に対する多大な利点となる。
【０２０８】
組成物で接合又はシール又はコートすることができる好適な基材は、とりわけ、
−  ガラス、ガラスセラミック、コンクリート、モルタル、繊維セメント、とりわけ繊維セメント板、煉瓦、タイル、石膏、とりわけ石膏板又は花崗岩若しくは大理石などの天然石；
−  ＰＣＣ（ポリマー改質セメントモルタル）又はＥＣＣ（エポキシ樹脂改質セメントモルタル）をベースとする修理又はレベリングコンパウンド；
−  表面仕上げ金属を含む、アルミニウム、銅、鉄、スチール、非鉄金属又は亜鉛めっき若しくはクロムめっき金属などの合金などの金属又は合金；
−  アスファルト又はビチューメン；
−  皮革、織物、紙、木材、フェノール樹脂、メラミン樹脂若しくはエポキシ樹脂などの樹脂で接合された木質系材料、樹脂／織物複合材料又はポリマー複合材料と呼ばれるさらなる材料；
−  各場合に未処理の若しくは例えばプラズマ、コロナ若しくは火炎によって表面処理された、硬質及び軟質ＰＶＣ、ポリカーボネート、ポリスチレン、ポリエステル、ポリアミド、ＰＭＭＡ、ＡＢＳ、ＳＡＮ、エポキシ樹脂、フェノール樹脂、ＰＵＲ、ＰＯＭ、ＴＰＯ、ＰＥ、ＰＰ、ＥＰＭ若しくはＥＰＤＭなどのプラスチック；
−  炭素繊維強化プラスチック（ＣＦＰ）、ガラス繊維強化プラスチック（ＧＦＰ）及びシート成形コンパウンド（ＳＭＣ）などの繊維強化プラスチック；
−  ＥＰＳ、ＸＰＳ、ＰＵＲ、ＰＩＲ、ロックウール、ガラスウール若しくは発泡ガラスでとりわけできた絶縁発泡体；
−  被覆若しくは塗装基材、とりわけ塗装タイル、被覆コンクリート、粉体塗装した金属若しくは合金又は塗装金属シート；
−  ペイント又はワニス、とりわけ自動車トップコート
である。
【０２０９】
必要に応じて、基材は、とりわけ、物理的及び／若しくは化学的クリーニング法又は活性化剤若しくはプライマーの適用により、塗布前に前処理することができる。
【０２１０】
２つの同一の又は２つの異なる基材を接合及び／又はシールすることが可能である。
【０２１１】
組成物の塗布及び硬化は、組成物で接合又はシール又はコートされた物品を提供する。この物品は、構築構造物若しくはその一部、とりわけ地上若しくは地下の土木、橋、屋根、階段若しくはファサードにおける構築構造物であり得、又はそれは工業商品若しくは消費者商品、とりわけ窓、パイプ、風力タービンの回転翼の羽根、家庭用電化製品若しくは特に自動車、バス、トラック、鉄道車両、船、航空機若しくはヘリコプターなどの輸送手段又はそれらの実装可能な構成要素であり得る。
【０２１２】
本発明の組成物は、有利な特性を有する。この組成物は、芳香族イソシアネート基における場合でさえも防湿状態で保管安定性である。この組成物は、十分に長い風乾時間を有し、材料をシームレスに延展させることが可能であり、又は塗布後一定の期間にわたって一緒に接合された物体の配置若しくは再調節が可能であり、これは、例えば、大面積若しくは長尺のシーリングストリップをコーティングする場合又は大型若しくは複雑な物体を接合する場合に重要である。硬化は、迅速に、確実に、気泡形成を伴わずに、且つ、厄介な臭気の侵入を伴わずに進行し、従って、本組成物は、高い空気湿度及び／若しくは高温などの気候上好ましくない条件下、又は、水性促進剤成分の使用を伴う場合においても、制限を伴わずに用いられることが可能である。硬化に際して、本組成物は、急速に強度を高め、表面上に形成されるスキンは、非常に早期に驚くべきことに非粘着性となると共に乾燥するものであり、これは、これにより例えば粉塵による汚染が防止されるため、とりわけ建築現場での用途に非常に価値がある。硬化は完了するまで進行し、高い機械的強度及び適度な弾性率を伴う伸長性を併せ持つ高品質の材料がもたらされ、従って可撓性製品にも好適である。硬化された組成物は長寿命のものであり、特に熱的にきわめて安定である。遊離された式（ＩＶ）のアルデヒドを含有するにもかかわらず、硬化された組成物は、にじみ、変色、染みの形成、軟化又は基材の脱離などの可塑剤移行により引き起こされる欠陥のいずれもほとんど示すことがなく、従って応力亀裂を形成する多孔性の基材又はプラスチックでも且つ外層との組み合わせでも特に制限されることなく用いられ得る。
【０２１３】
本発明はさらに、窒素原子及び酸素原子が、２又は３個の炭素原子によって互いに離間されているアミノアルコールのためのブロッキング剤としての、式（ＩＶ）
【化２７】
2020524203.tif 000028
（式中、Ｚは既述の定義を有する）
の少なくとも１つのアルデヒドの使用を提供する。
【０２１４】
ここで、式（ＩＶ）のアルデヒドとしては、４−デシルベンズアルデヒド、４−ウンデシルベンズアルデヒド、４−ドデシルベンズアルデヒド、４−トリデシルベンズアルデヒド及び４−テトラデシルベンズアルデヒドであって、そのアルキル残基が主に分岐型であるものを含む混合物の使用が好ましい。
【０２１５】
好ましくは、既述のアミノアルコールはブロックされたものである。
【０２１６】
この使用で、既述の有利な特性を有するオキサゾリジン又はオキサジンアンがもたらされる。
【実施例】
【０２１７】
本明細書中下記においては、記載されている本発明のさらなる解説を意図する実施例が提示されている。当然のように、本発明は、これらに記載されている実施例によっては限定されない。
【０２１８】
実施例中において別途定められている試薬は、Ｓｉｇｍａ−Ａｌｄｒｉｃｈ又はＭｅｒｃｋ（ｐｕｒｕｍ又はｐｕｒｉｓｓ品質）から購入し、入手したまま用いた。
【０２１９】
「標準気候条件」（「ＳＣＣ」）とは、２３±１℃の温度及び５０±５％の相対空気湿度を指す。
【０２２０】
用いたアルデヒド：
アルデヒド−１：      ＨＦ−ＢＦ３、主に分岐型である４−（Ｃ１０〜１４−アルキル）ベンズアルデヒドを含有するＣ１０〜１４−アルキルベンゼンにより触媒されたホルミル化から得られた分割したアルデヒド混合物。（平均アルデヒド換算重量２９０ｇ／ｅｑ）
ベンズアルデヒド（１０６．１ｇ／ｍｏｌ）
イソブチルアルデヒド（７２．１ｇ／ｍｏｌ）
２，２−ジメチル−３−ラウロイルオキシプロパナール（２８４．４ｇ／ｍｏｌ）
アルデヒド−１は、式（ＩＶ）のアルデヒドの混合物である。
ベンズアルデヒド及び２，２−ジメチル−３−ラウロイルオキシプロパナールは、式（ＩＶ）に従うものではない。
【０２２１】
潜在性硬化剤の生成：
アミン価（ブロックされたアミノ基を含む）は、滴定（クリスタルバイオレットに対して酢酸中の０．１Ｎ  ＨＣｌＯ４を使用）により測定した。
【０２２２】
粘度は、恒温Ｒｈｅｏｔｅｃ  ＲＣ３０コーン−プレート粘度計（コーン直径５０ｍｍ、コーン角１°、コーン先端−プレート距離０．０５ｍｍ、粘度＜１５０Ｐａ・ｓについては１０秒−１のせん断速度、粘度＞１５０Ｐａ・ｓについては１秒−１のせん断速度）で計測した。
【０２２３】
赤外スペクトル（ＦＴ−ＩＲ）を、ダイアモンド結晶を有する水平ＡＴＲ計測ユニットを備えたＴｈｅｒｍｏ  Ｓｃｉｅｎｔｉｆｉｃ製のＮｉｃｏｌｅｔ  ｉＳ５  ＦＴ−ＩＲ機器において、無希釈のフィルムとして計測した。吸収バンドは波数（ｃｍ−１）で報告されている。
【０２２４】
オキサゾリジンＡ−１：
丸底フラスコ中における６３．０９ｇのジエタノールアミンの初期仕込み物に、１７８．０９ｇのアルデヒド−１及び０．５０ｇのサリチル酸を添加し、反応混合物を、８０℃、減圧下に、すべての水が除去されるまで撹拌した。１４１．６ｍｇ  ＫＯＨ／ｇのアミン価を有する黄褐色の液体を得た。
ＦＴ−ＩＲ：２９５４，２９２３，２８７１，２８５７，１７０４，１６０７，１５０９，１４６５，１４２５，１３７８，１３４３，１２９８，１２１３，１１７４，１０４５，１０１８，９３７，８８４，８２５，７２２．
【０２２５】
オキサゾリジンＡ−１はモノオキサゾリジンであり、式（Ｉａ）に従うものである。
【０２２６】
オキサゾリジンＡ−２：
窒素雰囲気下に、丸底フラスコ中における、上記のとおり調製した３７．８０ｇのオキサゾリジンＡ−１の初期仕込み物を加熱した。８０℃で、８．３３ｇのヘキサメチレン１，６−ジイソシアネートを滴下し、次いで、混合物を、８０℃で、ＩＲ分光分析によりこれ以上イソシアネート基が検出されなくなるまで撹拌した。室温で液体であり、６０℃で１６．９Ｐａ・ｓの粘度、及び、１１６．４ｍｇ  ＫＯＨ／ｇのアミン価を有する高粘度の黄色の油を得た。蓋をした容器の中で１８カ月の貯蔵期間の後、粘稠度及び粘度は変化していなかった。
ＦＴ−ＩＲ：２９５５，２９２３，２８５３，１７０４，１６３４，１５３２，１４６３，１３７６，１３５２，１２４２，１２１３，１１７８，１１０５，１０５７，１０１９，８２５，７７２，７２２．
【０２２７】
オキサゾリジンＡ−２はビスオキサゾリジンであり、式（Ｉｄ）に従うものである。
【０２２８】
オキサゾリジンＡ−３：
各端部に末端２−ヒドロキシプロピルアミノ基を有し、及び、約３５０ｇ／ｍｏｌの平均分子量を有する４４．５０ｇのポリオキシプロピレン（Ｈｕｎｔｓｍａｎ製のＪｅｆｆａｍｉｎｅ（登録商標）Ｃ−３４６）の初期仕込み物に、丸底フラスコ中において、８０．００ｇのアルデヒド−１及び０．５０ｇのサリチル酸を添加し、反応混合物を、８０℃、減圧下に、すべての水が除去されるまで撹拌した。２０℃で１．１Ｐａ・ｓの粘度、及び、１１１．８ｍｇ  ＫＯＨ／ｇのアミン価を有する黄褐色の液体を得た。
ＦＴ−ＩＲ：２９５７，２９２３，２８７０，２８５３，１７２６，１７０４，１６４５，１６０６，１５７５，１４５６，１３７５，１３０４，１２１２，１１９４，１１６８，１０９４，１０６２，１０１７，８２６，７２２．
【０２２９】
オキサゾリジンＡ−３はビスオキサゾリジンであり、式（Ｉｄ）に従うものである。
【０２３０】
オキサゾリジンＡ−４：
丸底フラスコ中における、本明細書に後述のとおり調製した２９．７９ｇのＮ−（３−（２−メチルフェニルオキシ）−２−ヒドロキシ−１−プロピル）プロパン−１，２−ジアミンの初期仕込み物に、８０．００ｇのアルデヒド−１及び０．５０ｇのサリチル酸を添加し、反応混合物を、８０℃、減圧下に、すべての水が除去されるまで撹拌した。２０℃で３．０Ｐａ・ｓの粘度、及び、１１６．５ｍｇ  ＫＯＨ／ｇのアミン価を有するオレンジ色の液体を得た。
ＦＴ−ＩＲ：２９５５，２９２３，２８７０，２８５３，１７０４，１６４５，１６０５，１４９５，１４６１，１３７８，１３０４，１２４５，１２１３，１１６８，１１２２，１０５１，１０１８，８２６，７４８，７２２．
【０２３１】
オキサゾリジンＡ−４はイミノオキサゾリジンであり、式（Ｉｃ）に従うものである。
【０２３２】
Ｎ−（３−（２−メチルフェニルオキシ）−２−ヒドロキシ−１−プロピル）プロパン−１，２−ジアミンを、４．７４ｋｇのプロパン−１，２−ジアミンの初期仕込み物を、窒素雰囲気下で７０℃に加熱し、次いで、よく撹拌しながら、２．９３ｋｇのｏ−クレジルグリシジルエーテル（Ｈｕｎｔｓｍａｎ製のＡｒａｌｄｉｔｅ（登録商標）ＤＹ−Ｋ）（この過程において、反応混合物の温度は７０〜８０℃であった）をゆっくりと添加することにより調製した。８０℃で１時間後、反応混合物を冷却し、プロパン−１，２−ジアミン及びさらなる揮発性成分を、薄膜蒸発装置（０．５〜１ｍｂａｒ、ジャケット温度１１５℃）による蒸留によって除去した。得られたものは、４７８．７ｍｇ  ＫＯＨ／ｇのアミン価、及び、２０℃で３．３Ｐａ・ｓの粘度を有する清透な黄褐色の液体であった。
【０２３３】
オキサゾリジンＡ−５：
丸底フラスコ中における、本明細書に後述のとおり調製した３５．０５ｇのＮ−（３−（２−メチルフェニルオキシ）−２−ヒドロキシ−１−プロピル）−２（４）−メチルペンタン−１，５−ジアミンの初期仕込み物に、８０．００ｇのアルデヒド−１及び０．５０ｇのサリチル酸を添加し、反応混合物を８０℃、減圧下にロータリーエバポレータで、すべての水が除去されるまで撹拌した。２０℃で３．１Ｐａ・ｓの粘度、及び、１１２．０ｍｇ  ＫＯＨ／ｇのアミン価を有するオレンジ色の液体を得た。
ＦＴ−ＩＲ：２９５５，２９２３，２８７０，２８５３，１７０４，１６４７，１６０５，１４９５，１４６１，１３７７，１３０４，１２４５，１１６８，１１２２，１０５１，１０３８，１０１８，８２７，７４８，７１２．
【０２３４】
オキサゾリジンＡ−５はイミノオキサゾリジンであり、式（Ｉｃ）に従うものである。
【０２３５】
Ｎ−（３−（２−メチルフェニルオキシ）−２−ヒドロキシ−１−プロピル）−２（４）−メチルペンタン−１，５−ジアミンを、４．６５ｋｇの１，５−ジアミノ−２−メチルペンタン（Ｉｎｖｉｓｔａ製のＤｙｔｅｋ（登録商標）Ａ）の初期仕込み物を、窒素雰囲気下で７０℃に加熱し、次いで、よく撹拌しながら、１．８３ｋｇのｏ−クレジルグリシジルエーテル（Ｈｕｎｔｓｍａｎ製のＡｒａｌｄｉｔｅ（登録商標）ＤＹ−Ｋ）（この過程において、反応混合物の温度は７０〜８０℃であった）をゆっくりと添加することにより調製した。８０℃で１時間後、反応混合物を冷却し、１，５−ジアミノ−２−メチルペンタン及びさらなる揮発性成分を、薄膜蒸発装置（０．５〜１ｍｂａｒ、ジャケット温度１６０℃）による蒸留によって除去した。得られたものは、３６７．１ｍｇ  ＫＯＨ／ｇのアミン価、及び、２０℃で６．５Ｐａ・ｓの粘度を有する清透な黄褐色の液体であった。
【０２３６】
オキサゾリジンＡ−６：
丸底フラスコ中における、約２４０ｇ／ｍｏｌの平均分子量を有する３０．１６ｇのポリオキシプロピレンジアミン（Ｈｕｎｔｓｍａｎ製のＪｅｆｆａｍｉｎｅ（登録商標）Ｄ−２３０）の初期仕込み物を、７０℃に加熱した。撹拌しながら、３７．５５ｇのフェニルグリシジルエーテルをゆっくりと添加し、次いで、混合物を８０℃で２時間、窒素雰囲気下に撹拌して、ビス（α，β−ヒドロキシルアミン）を形成した。この反応生成物に、８０．００ｇのアルデヒド−１及び０．５０ｇのサリチル酸を添加し、反応混合物を、８０℃、減圧下に、すべての水が除去されるまで撹拌した。２０℃で３．５Ｐａ・ｓの粘度、及び、１００．９ｍｇ  ＫＯＨ／ｇのアミン価を有する黄褐色の液体を得た。
ＦＴ−ＩＲ：２９５６，２９２３，２８７０，２８５３，１７０４，１６４５，１６００，１５８７，１４９６，１４５６，１３７６，１３０１，１２４４，１１７０，１１０１，１０７７，１０４２，１０１８，８２７，７５２，６９０．
【０２３７】
オキサゾリジンＡ−６はビスオキサゾリジンであり、式（Ｉｄ）に従うものである。
【０２３８】
オキサゾリジンＡ−７：
手法はオキサゾリジンＡ−６に記載したものであったが、ただし、約２，０００ｇ／ｍｏｌの平均分子量を有する２５０．００ｇのポリオキシプロピレンジアミン（Ｈｕｎｔｓｍａｎ製のＪｅｆｆａｍｉｎｅ（登録商標）Ｄ−２０００）を、約２４０ｇ／ｍｏｌの平均分子量を有するポリオキシプロピレンジアミンの代わりに用いた。２０℃で１．８Ｐａ・ｓの粘度、及び、３１．３ｍｇ  ＫＯＨ／ｇのアミン価を有するオレンジ色の液体を得た。
ＦＴ−ＩＲ：２９６８，２９２６，２８９７，２８５８，１７０４，１６０１，１４９７，１４５６，１３７２，１３４３，１２４５，１０９８，１０１５，９２５，８２８，７５３，６９１．
【０２３９】
オキサゾリジンＡ−７はビスオキサゾリジンであり、式（Ｉｄ）に従うものである。
【０２４０】
オキサゾリジンＡ−８：
丸底フラスコ中における、１６．９７ｇのメチルペンタンジオールジアクリレート（Ｓａｒｔｏｍｅｒ製のＳＲ３４１）の初期仕込み物に、９．１６ｇのエタノールアミンを添加し、反応混合物を５０℃に加熱し、２時間撹拌して、ビス（α，β−ヒドロキシルアミン）を形成した。この反応生成物に、４５．８３ｇのアルデヒド−１及び０．５０ｇのサリチル酸を添加し、反応混合物を、８０℃、減圧下に、すべての水が除去されるまで撹拌した。２０℃で１．６Ｐａ・ｓの粘度、及び、１２１．０ｍｇ  ＫＯＨ／ｇのアミン価を有する黄褐色の液体を得た。
ＦＴ−ＩＲ：２９５５，２９２３，２８７１，２８５３，１７３４，１７０４，１６４７，１６０７，１４５８，１３７８，１３０１，１２１２，１１７９，１１０９，１０５４，１０１８，８２６，７２２．
【０２４１】
オキサゾリジンＡ−８はビスオキサゾリジンであり、式（Ｉｄ）に従うものである。
【０２４２】
オキサジンアンＡ−９：
手法はオキサゾリジンＡ−８に記載したものであったが、ただし、１１．２７ｇの３−アミノ−１−プロパノールをエタノールアミンの代わりに用いた。２０℃で２．９Ｐａ・ｓの粘度、及び、１１８．６ｍｇ  ＫＯＨ／ｇのアミン価を有する黄褐色の液体を得た。
ＦＴ−ＩＲ：２９５４，２９２３，２８５３，１７３４，１７０５，１４６１，１３７８，１３０５，１１７７，１１５７，１１１７，１０７９，１０５１，９７７，９２４，８２６，７８１，７２２．
【０２４３】
オキサジンアンＡ−９はビスオキサジンアンであり、式（Ｉｄ）に従うものである。
【０２４４】
オキサゾリジンＡ−１０：
水分離装置（ディーンスターク装置）を備える丸底フラスコ中における５．２１ｇのＮ−（２−アミノエチル）エタノールアミンの初期仕込み物に、３０．５６ｇのアルデヒド−１、５０ｍｌのシクロヘキサン及び０．１０ｇのサリチル酸を添加し、反応混合物を、還流下に１２０℃で、すべての水が分離されるまで沸騰させた。その後、反応混合物を冷却及びろ過し、揮発性成分を減圧下にロータリーエバポレータで、８０℃で除去した。２０℃で１．１Ｐａ・ｓの粘度、及び、１６０．２ｍｇ  ＫＯＨ／ｇのアミン価を有するオレンジ色の液体を得た。
ＦＴ−ＩＲ：２９５５，２９２０，２８５２，１７０５，１６４７，１６０８，１５７２，１４５７，１３７７，１３４３，１３０１，１２２０，１１７４，１１３８，１０６０，１０１８，９８６，９６２，８２６，７２２．
【０２４５】
オキサゾリジンＡ−１０はイミノオキサゾリジンであり、式（Ｉｃ）に従うものである。
【０２４６】
アミナールＡ−１１：
丸底フラスコ中における、１１．６２ｇのＮ，Ｎ’−ジエチルエチレンジアミンの初期仕込み物に、撹拌しながら、３２．０１ｇのアルデヒド−１を添加した。その後、反応混合物から、８０℃、減圧下にロータリーエバポレータで反応水を除去した。２０℃で０．０９Ｐａ・ｓの粘度、及び、２６５．７ｍｇ  ＫＯＨ／ｇのアミン価を有するオレンジ色の液体を得た。
ＦＴ−ＩＲ：２９５７，２９２４，２８７１，２８５３，２７９２，２５２５，１７０６，１６０７，１５０８，１４６５，１４２３，１３７７，１３４０，１２８０，１２２６，１１６４，１０５５，１０１９，９９５，９５８，８６１，８２４，８０５，７２２．
【０２４７】
アミナールＡ−１１は式（Ｉ）に従うものであり、ここで、ｎは１であり、ＸはＮＲ０であり、Ｒ０及びＡは各々エチルであり、並びに、Ｙはエチレンである。
【０２４８】
アミナールＡ−１２：
丸底フラスコ中における、２４．０４ｇのＮ，Ｎ’−ジベンジルエチレンジアミンの初期仕込み物に、撹拌しながら、３２．０１ｇのアルデヒド−１を添加した。その後、反応混合物から、８０℃、減圧下にロータリーエバポレータで、反応水を除去した。２０℃で１．４１Ｐａ・ｓの粘度、及び、２１０．４ｍｇ  ＫＯＨ／ｇのアミン価を有するオレンジ色の液体を得た。
ＦＴ−ＩＲ：３０８５，３０６２，２９５４，２９２３，２８７０，２８５２，２７９２，２７２２，２５２０，１８０４，１７０５，１６０５，１５０７，１４５３，１４２３，１３７７，１３３８，１２９５，１２４８，１２１２，１１５３，１１２０，１０７２，１０２８，９７５，９１１，８６１，８２７，７３５，６９０，６６７．
【０２４９】
アミナールＡ−１２は式（Ｉ）に従うものであり、ここで、ｎは１であり、ＸはＮＲ０であり、Ｒ０及びＡは各々ベンジルであり、Ｙはエチレンである。
【０２５０】
オキサゾリジンＡ−１３：
水分離装置（ディーンスターク装置）を備える丸底フラスコ中における１１．７２ｇのＮ−ブチルエタノールアミンの初期仕込み物に、２９．６８ｇのアルデヒド−１．７５ｍｌのシクロヘキサン及び０．１０ｇのサリチル酸を添加し、反応混合物を、還流下に１２０℃で、すべての水が分離されるまで沸騰させた。その後、反応混合物を冷却及びろ過し、揮発性成分を減圧下にロータリーエバポレータで、８０℃で除去した。２０℃で０．０７Ｐａ・ｓの粘度、及び、１４２．１ｍｇ  ＫＯＨ／ｇのアミン価を有する黄褐色の液体を得た。
ＦＴ−ＩＲ：２９５５，２９２１，２８５４，２８００，１７０６，１６１４，１５７６，１４６４，１４２６，１３７７，１３４１，１２９６，１２１７，１１７８，１１５２，１０６７，１０１９，９５７，９２５，８２６，７４１，７２２．
【０２５１】
オキサゾリジンＡ−１３は式（Ｉａ）に従うものであり、ここで、Ａ１はｎ−ブチルである。これは乾燥剤として特に好適である。
【０２５２】
オキサゾリジンＡ−１４：
丸底フラスコ中における、１３．９２ｇ（５０ｍｍｏｌ）の３−グリシドキシプロピルトリエトキシシラン（Ｅｖｏｎｉｋ製のＤｙｎａｓｙｌａｎ（登録商標）ＧＬＹＥＯ）の初期仕込み物に、２２．１４ｇ（１００ｍｍｏｌ）の３−アミノプロピルトリエトキシシラン（Ｅｖｏｎｉｋ製のＤｙｎａｓｙｌａｎ（登録商標）ＡＭＥＯ）を添加し、混合物を７０℃で、エポキシ基が転換されるまで撹拌した。その後、３０．５６ｇのアルデヒド−１を添加し、反応混合物から、８０℃、減圧下にロータリーエバポレータで反応水を除去した。２０℃で０．３５Ｐａ・ｓの粘度、及び、８７．６ｍｇ  ＫＯＨ／ｇのアミン価を有する薄いオレンジ色の液体を得た。
ＦＴ−ＩＲ：２９５７，２９２４，２８５４，１７０５，１６４７，１６０７，１５７３，１５０８，１４５６，１３８９，１３４３，１２９７，１１６６，１１０２，１０７６，１０１７，９５４，８２７，７７４．
【０２５３】
オキサゾリジンＡ−１４は、オキサゾリジノシラン及びアルジミノシランの混合物を含有する。オキサゾリジノシランは式（Ｉｂ）に従うものであり、ここで、Ａ２は３−トリエトキシシリルプロピルであり、及び、Ｙは、オキサゾリジン酸素に対してα位で５−トリエトキシシリル−２−オキサペンチル−置換されたエチレン残基である。これは粘着促進剤として特に好適である。
【０２５４】
オキサゾリジンＢ−１：
手法はオキサゾリジンＡ−１に記載したものであったが、ただし、６４．９５ｇのベンズアルデヒドをアルデヒド−１の代わりに用いた。２８８．２ｍｇ  ＫＯＨ／ｇのアミン価を有する薄い茶色の液体を得た。
【０２５５】
オキサゾリジンＢ−２：
窒素雰囲気下に、丸底フラスコ中における、上記のとおり調製した３７．８０ｇのオキサゾリジンＢ−１の初期仕込み物を加熱した。８０℃で、８．３３ｇのヘキサメチレン１，６−ジイソシアネートを滴下し、次いで、混合物を、８０℃で、ＩＲ分光分析によりこれ以上イソシアネート基が検出されなくなるまで撹拌した。得られたものは、室温で固体であり、及び、１８１．４ｍｇ  ＫＯＨ／ｇのアミン価を有し、６０℃で５８３．５Ｐａ・ｓの粘度を有する黄色の物質であった。
【０２５６】
オキサゾリジンＢ−３：
手法はオキサゾリジンＡ−３に記載したものであったが、ただし、２９．１８ｇのベンズアルデヒドをアルデヒド−１の代わりに用いた。２０℃で１．９Ｐａ・ｓの粘度、及び、２１９．４ｍｇ  ＫＯＨ／ｇのアミン価を有する薄い茶色の液体を得た。
【０２５７】
オキサゾリジンＢ−４：
手法はオキサゾリジンＡ−４に記載したものであったが、ただし、２９．１８ｇのベンズアルデヒドをアルデヒド−１の代わりに用いた。得られたものは、２０℃で１，９４５Ｐａ・ｓの粘度、及び、２４９．０ｍｇ  ＫＯＨ／ｇのアミン価を有する粘性の濃いオレンジ色の油であり、これは、室温で静置したところ、数週間の間にゆっくりと固化した。
【０２５８】
オキサゾリジンＢ−５：
手法はオキサゾリジンＡ−５に記載したものであったが、ただし、２９．１８ｇのベンズアルデヒドをアルデヒド−１の代わりに用いた。２０℃で９３．５Ｐａ・ｓの粘度、及び、２２６．０ｍｇ  ＫＯＨ／ｇのアミン価を有するオレンジ色の油を得た。
【０２５９】
オキサゾリジンＢ−６：
手法はオキサゾリジンＡ−６に記載したものであったが、ただし、２９．１８ｇのベンズアルデヒドをアルデヒド−１の代わりに用いた。２０℃で８４．５Ｐａ・ｓの粘度、及び、１６１．０ｍｇ  ＫＯＨ／ｇのアミン価を有するオレンジ色の油を得た。
【０２６０】
オキサゾリジンＢ−７：
手法はオキサゾリジンＡ−７に記載したものであったが、ただし、２９．１８ｇのベンズアルデヒドをアルデヒド−１の代わりに用いた。２０℃で２．０Ｐａ・ｓの粘度、及び、４０．９ｍｇ  ＫＯＨ／ｇのアミン価を有するオレンジ色の液体を得た。
【０２６１】
オキサゾリジンＢ−８：
手法はオキサゾリジンＡ−８に記載したものであったが、ただし、１６．７２ｇのベンズアルデヒドをアルデヒド−１の代わりに用いた。２０℃で２．０Ｐａ・ｓの粘度、及び、２１６．６ｍｇ  ＫＯＨ／ｇのアミン価を有する黄褐色の液体を得た。
【０２６２】
オキサジンアンＢ−９：
手法はオキサゾリジンＡ−９に記載したものであったが、ただし、１６．７２ｇのベンズアルデヒドをアルデヒド−１の代わりに用いた。２０℃で１０．５Ｐａ・ｓの粘度、及び、２０５．１ｍｇ  ＫＯＨ／ｇのアミン価を有する黄褐色の液体を得た。
【０２６３】
オキサゾリジンＢ−１０：
水分離装置（ディーンスターク装置）を備える丸底フラスコ中における１５．００ｇのＮ−（２−アミノエチル）エタノールアミンの初期仕込み物に、３２．１０ｇのベンズアルデヒド、５０ｍｌのシクロヘキサン及び０．１０ｇのサリチル酸を添加し、反応混合物を、還流下に１２０℃で、すべての水が分離されるまで沸騰させた。その後、反応混合物を冷却及びろ過し、揮発性成分を減圧下にロータリーエバポレータで、８０℃で除去した。２０℃で０．８３Ｐａ・ｓの粘度、及び、３８５．１ｍｇ  ＫＯＨ／ｇのアミン価を有するオレンジ色の液体を得た。
【０２６４】
オキサゾリジンＬ−１：
手法はオキサゾリジンＡ−１に記載したものであったが、ただし、１７４．６５ｇの２，２−ジメチル−３−ラウロイルオキシプロパナールをアルデヒド−１の代わりに用いた。１４１．２ｍｇ  ＫＯＨ／ｇのアミン価を有する黄褐色の液体を得た。
【０２６５】
オキサゾリジンＬ−２：
窒素雰囲気下に、丸底フラスコ中における、上記のとおり調製した３９．７３ｇのオキサゾリジンＬ−１の初期仕込み物を加熱した。８０℃で、８．３３ｇのヘキサメチレン１，６−ジイソシアネートを滴下し、次いで、混合物を、８０℃で、ＩＲ分光分析によりこれ以上イソシアネート基が検出されなくなるまで撹拌した。２０℃で６Ｐａ・ｓの粘度、及び、１１５．２ｍｇ  ＫＯＨ／ｇのアミン価を有する黄褐色の液体を得た。
【０２６６】
オキサゾリジンＩＢ−２：（Ｉｎｃｏｒｅｚ製のＩｎｃｏｚｏｌ  ４に対応する）
窒素雰囲気下に、丸底フラスコ中における１５．９２ｇのＮ−（２−ヒドロキシエチル）−２−イソプロピルオキサゾリジン（Ｉｎｃｏｒｅｚ製のＩｎｃｏｚｏｌ  ３）の初期仕込み物を加熱した。８０℃で、８．３３ｇのヘキサメチレン１，６−ジイソシアネートを滴下し、次いで、混合物を、８０℃で、ＩＲ分光分析によりこれ以上イソシアネート基が検出されなくなるまで撹拌した。得られたものは、２０℃で３６Ｐａ・ｓの粘度、及び、２２０．０ｍｇ  ＫＯＨ／ｇのアミン価を有する黄褐色の液体であり、これは、数週間の内に結晶化し、さらなる使用のためには溶融させる必要があった。
【０２６７】
オキサゾリジンＩＢ−１０：
水分離装置（ディーンスタークトラップ）を備える丸底フラスコ中における１５．００ｇのＮ−（２−アミノエチル）エタノールアミンの初期仕込み物に、２１．８１ｇのイソブチルアルデヒド、５０ｍｌのシクロヘキサン及び０．１０ｇのサリチル酸を添加し、反応混合物を、還流下に１２０℃で、すべての水が分離されるまで沸騰させた。その後、反応混合物を冷却及びろ過し、揮発性成分を減圧下にロータリーエバポレータで、８０℃で除去した。２０℃で０．０１Ｐａ・ｓの粘度、及び、５２１．７ｍｇ  ＫＯＨ／ｇのアミン価を有する黄褐色の液体を得た。
【０２６８】
Ｉｎｃｏｚｏｌ  ２：
Ｉｎｃｏｒｅｚ製のＮ−ブチルエタノールアミン及び２−エチルヘキサナール系のモノオキサゾリジン。
【０２６９】
オキサゾリジンＡ−１〜Ａ−８、Ａ−１０、Ａ−１３及びＡ−１４、オキサジンアンＡ−９、並びに、アミナールＡ−１１及びＡ−１２は、式（Ｉ）の化合物である。
【０２７０】
オキサゾリジンＢ−１〜Ｂ−８及びＢ−１０、オキサジンアンＢ−９及びオキサゾリジンＬ−１、Ｌ−２、ＩＢ−２、ＩＢ−１０、並びに、Ｉｎｃｏｚｏｌ  ２は式（Ｉ）に従うものではなく、比較とされる。
【０２７１】
アルジミンＣ−１：
最初に、５０．００ｇの２，２−ジメチル−３−ラウロイルオキシプロパナールを丸底フラスコ中に窒素雰囲気下で仕込んだ。撹拌しながら、１３．９３ｇの３−アミノメチル−３，５，５−トリメチルシクロヘキシルアミンを添加し、次いで、揮発性成分を、８０℃及び１０ｍｂａｒの減圧下で除去した。２０℃で０．２Ｐａ・ｓの粘度、及び、１５３．０ｍｇ  ＫＯＨ／ｇのアミン価を有する薄い黄色の無臭の液体を得た。
【０２７２】
アルジミンＡ−１はジアルジミンであり、式（ＶＩ）に従うものである。
【０２７３】
イソシアネート基を含有するポリマーの調製
ポリマーＰ１：
４００ｇのポリオキシプロピレンジオール（Ａｃｃｌａｉｍ（登録商標）４２００、Ｃｏｖｅｓｔｒｏ製；ＯＨ価２８．５ｍｇ  ＫＯＨ／ｇ）及び５２ｇのジフェニルメタン４，４’−ジイソシアネート（Ｄｅｓｍｏｄｕｒ（登録商標）４４  ＭＣ  Ｌ、Ｃｏｖｅｓｔｒｏ製の）を８０℃で公知の方法によって反応させて、室温で液体であり、１．８５重量％の遊離イソシアネート基の含有量を有するＮＣＯ−末端ポリウレタンポリマーを得た。
【０２７４】
ポリマーＰ２：
５９０ｇのポリオキシプロピレンジオール（Ａｃｃｌａｉｍ（登録商標）４２００、Ｃｏｖｅｓｔｒｏ製；ＯＨ価２８．５ｍｇ  ＫＯＨ／ｇ）、１１８０ｇのポリオキシプロピレン／ポリオキシエチレントリオール（Ｃａｒａｄｏｌ（登録商標）ＭＤ３４−０２、Ｓｈｅｌｌ製；ＯＨ価３５．０ｍｇ  ＫＯＨ／ｇ）及び２３０ｇのイソホロンジイソシアネート（Ｖｅｓｔａｎａｔ（登録商標）ＩＰＤＩ、Ｅｖｏｎｉｋ製）を８０℃で公知の方法によって反応させて、室温で液体であり、２．１０重量％の遊離イソシアネート基の含有量を有するＮＣＯ−末端ポリウレタンポリマーを得た。
【０２７５】
ポリマーＰ３：
３５６ｇのポリオキシプロピレンジオール（Ａｃｃｌａｉｍ（登録商標）４２００、Ｃｏｖｅｓｔｒｏ製；ＯＨ価２８．５ｍｇ  ＫＯＨ／ｇ）、１００ｇのポリオキシプロピレントリオール（Ａｃｃｌａｉｍ（登録商標）６３００、Ｃｏｖｅｓｔｒｏ製；ＯＨ価２８．０ｍｇ  ＫＯＨ／ｇ）、並びに、８０／２０の比率でのトリレン２，４−及び２，６−ジイソシアネートの混合物４０ｇ（Ｄｅｓｍｏｄｕｒ（登録商標）Ｔ８０、Ｃｏｖｅｓｔｒｏ製）を、公知の方法により８０℃で反応させて、室温で液体であり、及び、１．８０重量％の遊離イソシアネート基含有量を有するＮＣＯ−末端ポリウレタンポリマーを得た。
【０２７６】
ポリマーＰ４：
３００．０ｇのポリオキシプロピレン／ポリオキシエチレンジオール（Ｄｅｓｍｏｐｈｅｎ（登録商標）Ｌ３００、Ｃｏｖｅｓｔｒｏ製；ＯＨ価１９０．０ｍｇ  ＫＯＨ／ｇ）及び２２８．８ｇのイソホロンジイソシアネート（Ｖｅｓｔａｎａｔ（登録商標）ＩＰＤＩ、Ｅｖｏｎｉｋ製）を６０℃で公知の方法によって反応させて、室温で液体であり、７．９１重量％の遊離イソシアネート基の含有量を有するＮＣＯ−末端ポリウレタンポリマーを得た。
【０２７７】
ポリマーＰ５：
１３００ｇのポリオキシプロピレンジオール（Ｃｏｖｅｓｔｒｏ製のＡｃｃｌａｉｍ（登録商標）４２００Ｎ；ＯＨ価２８．５ｍｇ  ＫＯＨ／ｇ）、２６００ｇのポリオキシプロピレントリオール（Ｓｈｅｌｌ製のＣａｒａｄｏｌ（登録商標）ＭＤ３４−０２；ＯＨ価３５．０ｍｇ  ＫＯＨ／ｇ）、６００ｇのジフェニルメタン４，４’−ジイソシアネート（Ｃｏｖｅｓｔｒｏ製のＤｅｓｍｏｄｕｒ（登録商標）４４ＭＣ  Ｌ）及び５００ｇのフタル酸ジイソデシル（Ｐａｌａｔｉｎｏｌ（登録商標）Ｚ、ＢＡＳＦ）を、８０℃で反応させて、２．０５重量％の遊離イソシアネート基含有量を有するＮＣＯ−末端ポリウレタンポリマーを得た。
【０２７８】
ポリウレタン組成物（一成分）
組成物Ｚ１〜Ｚ２７：
各組成物について、表１〜表２に明記される原料を、１分間３０００ｒｐｍで水分を排除した遠心ミキサー（ＳｐｅｅｄＭｉｘｅｒＴＭ  ＤＡＣ  １５０、ＦｌａｃｋＴｅｋ  Ｉｎｃ．）を用いて（重量部単位で）明記される量で混合した。各組成物を次のとおり試験した。
【０２７９】
貯蔵安定性の尺度として、粘度（１ｄ  ＲＴ）を製造の翌日に測定し、及び粘度（７ｄ  ６０℃）を上記のように６０℃での密閉容器中における７日間にわたる貯蔵後に測定した。
【０２８０】
オープンタイムの尺度として不粘着時間を測定した。この目的のために、数グラムの組成物を約２ｍｍの層厚さで及び標準気候条件下でボール紙に塗布し、組成物の表面がＬＤＰＥピペットによって穏やかに軽くたたかれたとき、残渣がはじめてピペット上にもはや残らなくなるまでの時間を測定した。
【０２８１】
機械的特性を測定するために、各組成物をＰＴＦＥ被覆フィルム上へ注いで厚さ２ｍｍのフィルムを得、標準気候条件下で７日間貯蔵し、３０ｍｍの棒長さ及び４ｍｍの棒幅である、７５ｍｍの長さを有する数個のダンベルをフィルムからパンチで切り取り、これらを引張強度（破断荷重）、破断点伸び、弾性率５％（０．５％〜５％の伸びでの）及び弾性率５０％（０．５％〜５０％伸びでの）について２００ｍｍ／分の引張速度でＤＩＮ  ＥＮ  ５３５０４に従って試験した。
【０２８２】
外観は、製造されたフィルムについて目視で評価した。「良い」は、気泡を伴わない非粘着性の表面を有する無色透明なフィルムを記載するために用いた。
【０２８３】
臭気は、新規に製造したフィルムから２ｃｍの距離で鼻により嗅ぐことにより評価した。「あり」は、臭気が明らかに感じられたことを意味する。「なし」は、臭気が感じられなかったことを意味する。
【０２８４】
結果は、表１〜表２に報告されている。
【０２８５】
（Ｒｅｆ）と付した組成物は、比較例である。
【０２８６】
【表１】
2020524203.tif 000029
【０２８７】
【表２】
2020524203.tif 000030
【０２８８】
【表３】
2020524203.tif 000031
【０２８９】
【表４】
2020524203.tif 000032
【０２９０】
【表５】
2020524203.tif 000033
【０２９１】
組成物Ｚ２８〜Ｚ３２
各組成物について、表３に明記されている原料を、明記されている量（重量部）で、防湿しながら３０００ｒｐｍで１分間、遠心ミキサー（ＳｐｅｅｄＭｉｘｅｒ（商標）ＤＡＣ  １５０、ＦｌａｃｋＴｅｋ  Ｉｎｃ．）を用いて混合し、防湿して保管した。
【０２９２】
用いた前混合物−１は、２４．０重量部のポリマーＰ３、２．５重量部のフタル酸ジイソデシル、４０．８重量部のチョーク、２８重量部の増粘剤、４．５重量部の二酸化チタン及び０．２重量部のｐ−トシルイソシアネートを、防湿しながら、遠心ミキサーを用いて混合することにより生成し、防湿して貯蔵した。
【０２９３】
増粘剤は、真空ミキサー中における、３００ｇのフタル酸ジイソデシル及び４８ｇのジフェニルメタン４，４’−ジイソシアネート（Ｃｏｖｅｓｔｒｏ製のＤｅｓｍｏｄｕｒ（登録商標）４４  ＭＣ  Ｌ）の初期仕込み物を穏やかに加熱し、次いで、激しく撹拌しながら２７ｇのモノブチルアミンをゆっくりと滴下することにより、あらかじめ生成しておいた。得られたペーストを、冷却しながら、減圧下にさらに１時間撹拌した。
【０２９４】
各組成物を組成物Ｚ１に記載のとおりテストした。
【０２９５】
結果が表３に報告されている。
【０２９６】
（Ｒｅｆ）と付した組成物は比較例である。
【０２９７】
【表６】
2020524203.tif 000034
【０２９８】
組成物Ｚ３３〜Ｚ３６：
各組成物について、表４に明記されている原料を、明記されている量（重量部）で、防湿しながら３０００ｒｐｍで１分間、遠心ミキサー（ＳｐｅｅｄＭｉｘｅｒ（商標）ＤＡＣ  １５０，ＦｌａｃｋＴｅｋ  Ｉｎｃ．）を用いて混合し、防湿して貯蔵した。
【０２９９】
各組成物は、以下のとおりテストした。
可塑剤の移行の尺度として、厚紙における斑点の形成を判定した。この目的のために、各組成物を、１５ｍｍの直径及び４ｍｍの高さの丸いベース領域を有するように厚紙片に塗布し、７日間標準気候条件下で保管した。その後、厚紙上の各組成物の周囲に濃い卵形の染みが形成された。その寸法（高さ及び幅）を計測し、表４において移行として報告した。
【０３００】
（Ｒｅｆ）と付した組成物は比較例である。
【０３０１】
【表７】
2020524203.tif 000035
【０３０２】
乾燥剤及び／又は硬化剤としてのオキサゾリジンＡ−１３の使用：
組成物Ｚ３７〜Ｚ４０：
各組成物について、１０５．０重量部のポリマーＰ５、組成物Ｚ２８について記載した増粘剤６０．０重量部、３０．０重量部のフタル酸ジイソデシル、１００．０重量部のチョーク、７．０重量部のシリカ（Ｅｖｏｎｉｋ製のＡｅｒｏｓｉｌ（登録商標）Ｒ９７２）、表５中に記載の重量部のオキサゾリジンＡ−１３又はＩｎｃｏｚｏｌ  ２（Ｉｎｃｏｒｅｚ製）、及び、２．０重量部のサリチル酸溶液（ジオクチルアジペート中に５重量％）及び１．０重量部のＤＢＴＤＬ溶液（フタル酸ジイソデシル中の５重量％のジブチル錫ジラウレート）を防湿しながら遠心ミキサーを用いて混合し、防湿して貯蔵した。
【０３０３】
組成物は以下のとおりテストした：
貯蔵安定性の尺度として、粘度（１日  室温）は生成の次の日に測定し、粘度（７日  室温）は室温で蓋をした容器中において７日間貯蔵した後に測定し、及び、粘度（７日  ６０℃）は、上記のとおり６０℃の循環オーブン中における蓋をした容器において７日間貯蔵した後に測定した。
【０３０４】
風乾時間の尺度として、不粘着時間は、上記のとおり測定した。
【０３０５】
引張強度（破断強度）、破断伸び及び５％弾性率（０．５〜５％の伸度で計測）及び２５％弾性率（０．５〜２５％の伸度で計測）の機械特性を上記のとおり測定した。
【０３０６】
ショアーＡ硬度は、ＤＩＮ５３５０５に従って、標準条件下で７日間硬化させた試験片で測定した。
【０３０７】
結果が表５に報告されている。
【０３０８】
（Ｒｅｆ）と付した組成物は比較例である。
【０３０９】
【表８】
2020524203.tif 000036
【０３１０】
粘着促進剤としてのオキサゾリジンＡ−１４の使用：
活性化剤−１：
２．５ｇのオキサゾリジンＡ−１４を２５０ｇの乾燥酢酸エチル中に溶解し、防湿して貯蔵した。
【０３１１】
組成物Ｚ−４１：
１．５ｇのオキサゾリジンＡ−１４を、窒素雰囲気下に、１５０ｇのポリマーＰ１と混合し、防湿して貯蔵した。
【０３１２】
粘着促進剤としての作用の尺度として、１０×１５ｃｍの寸法を有するガラスプレート（フロートガラス；Ｒｏｃｈｏｌｌ，Ｓｃｈｏｅｎｂｒｕｎｎ，Ｇｅｒｍａｎｙ製）の空気側に、各々２×８ｃｍのガラスストリップが３本得られるように、スペーサテープを縦に貼った。第１及び第２のストリップの各々を、酢酸エチルを浸み込ませた衛生ワイプで１回拭いた。第３のストリップを、活性化剤−１で湿らせた衛生ワイプで１回拭いた。その後、このように処理したガラスプレートを、フラッシュオフのために２時間、標準気候条件下で保管した。次いで、６ｇのポリマーＰ１を、第１及び第３のストリップの各々に約３ｍｍの層厚で適用した。６ｇの組成物Ｚ−４１を、第２のストリップに約３ｍｍの層厚で適用した。
【０３１３】
このようにコーティングしたガラスプレートを標準気候条件下に７日間保管し、次いで、硬化したポリマーフィルムをガラスプレートから剥がそうと試みた。結合は、硬化したポリマーをガラス基材から除去できなかった場合には「きわめて良好」と表記した（ポリマーがガラスから切り取られる程度に、ストリップ方向に交差する数本の切れ込みをガラス基材に入れ、ポリマーストリップを垂直に引っ張った場合においても、ポリマーをガラス基材から取り外すことができなかった）。結合は、硬化したポリマーをガラス基材から完全に取り外すことができた場合に「なし」と表記した。
【０３１４】
結果を表６に示す。
【０３１５】
【表９】
2020524203.tif 000037
【０３１６】
プライマー組成物Ｚ−４２：
１２５．０ｇのＳｉｋａ（登録商標）Ｐｒｉｍｅｒ−２０９  Ｎ（イソシアネート基を含有する着色されたプライマー、Ｓｉｋａ  Ｓｃｈｗｅｉｚ  ＡＧ製）を、２１．２ｇのオキサゾリジンＡ−１４と混合し、防湿して貯蔵した。
【０３１７】
プライマー組成物Ｚ４２をガラス上の粘着促進剤として用いて：２４時間又は７日間の長期のフラッシュオフ時間の後、Ｓｉｋａｆｌｅｘ（登録商標）−２５０  ＤＭ−５（単成分水分−硬化性ポリウレタン接着剤、Ｓｉｋａ  Ｓｗｉｔｚｅｒｌａｎｄ  ＡＧ製）を適用し、これを硬化し、次いで、その結合をテストした。用いた参照物はＳｉｋａ（登録商標）Ｐｒｉｍｅｒ−２０９  Ｎであった。
【０３１８】
各テストについて、ガラスプレートをイソプロパノールで洗浄し、Ｓｉｋａ（登録商標）Ａｋｔｉｖａｔｏｒ−１００（Ｓｉｋａ  Ｓｃｈｗｅｉｚ  ＡＧ製の接着促進性クリーナ）を浸み込ませた衛生ワイプで拭き、１０分間のフラッシュオフ時間の後、プライマー組成物をスポンジを用いて薄層に適用した。標準気候条件下における２４時間又は７日間のフラッシュオフ時間の後、６０℃に予熱したＳｉｋａｆｌｅｘ（登録商標）−２５０  ＤＭ−５を、幅１０ｍｍ及び長さ１００ｍｍの三角形のビード形状でプライマー層に適用し、ガラスプレートを標準気候条件下で７日間保管したところ、その間に適用した接着剤が硬化した。その後、接着剤ビードのガラスプレートに対する結合を、結合面のすぐ上の端でビードに切り込みを入れ、ビードの切り込んだ端部を先の丸いピンセットで保持し、ビードを基材から剥がすように引っ張る試みをすることにより、テストした。次いで、基材に向かってビードに再度切り込みを入れ、ビードの切り取られた部分を先の丸いピンセットで巻き上げ、再度、ビードを基材から剥がすように引っ張る試みを行った。このように、ビードは、８０ｍｍの長さにわたって引っ張ることにより基材から切り取った。その後、結合の評価を以下の尺度を用いる破壊プロファイルを参照して行った：
１（＝きわめて良好）は、９５％超の凝集破壊を表す
２（＝良好）は７５％〜９５％の凝集破壊を表す
【０３１９】
結果が表７に報告されている。
【０３２０】
【表１０】
2020524203.tif 000038
【国際調査報告】
2020524203.tif 000048
2020524203.tif 000049
2020524203.tif 000050
2020524203.tif 000051